(57)【特許請求の範囲】
【請求項１】
下記式（３）で表される重水素原子を有する末端の構成単位を有し、下記式（５）で表される構成単位を含む高分子化合物であって、
該重水素原子を有する末端の構成単位の重水素原子率（以下、ＴＤと表す。）と末端の構成単位以外の構成単位の平均重水素原子率（以下、ＢＤと表す。）と、が下記式（１）を満たす、高分子化合物。
０≦ＢＤ＜ＴＤ≦１    （１）
【化１】
0005970952.tif 000082
（３）
［式中、
Ａｒ１は、（ｍ１＋ｎ１＋１）価の芳香族炭化水素基または（ｍ１＋ｎ１＋１）価の芳香族複素環基を表す。
Ｒ１は、ハロゲン原子、シアノ基、アルキル基、アルケニル基、アルキニル基、−Ｏ−ＲAで表される基、−Ｎ(ＲA)２で表される基、−Ｓ−ＲAで表される基、−Ｐ(ＲA)２で表される基、−Ｂ(−Ｏ−ＲA)２で表される基または−Ｓｉ(ＲA)３で表される基を表し、これらの基はさらに置換基を有していてもよい。Ｒ１が複数ある場合、それらは同一でも異なっていてもよく、互いに結合して環を形成してもよい。ＲAは、水素原子、重水素原子、アルキル基、アルケニル基またはアルキニル基を表し、ＲAが複数ある場合、それらは同一でも異なっていてもよく、互いに結合して環を形成してもよい。
Ｄは、重水素原子を表す。
ｎ１及びｍ１は、それぞれ独立に、０以上の整数を表す。ただし、ｍ１が０の場合、ｎ１は１以上の整数であり、かつ、Ｒ１で表される基は重水素原子を有する。
＊は、末端の構成単位以外の構成単位との結合位置を表す。]
【化２】
0005970952.tif 000083
（５）
［式中、
Ａｒ２は、（ｎ３＋２）価の芳香族炭化水素基を表す。
Ｒ３は、重水素原子、ハロゲン原子、シアノ基、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基または１価の複素環基を表し、これらの基はさらに置換基を有していてもよい。Ｒ３が複数ある場合、それらは同一でも異なっていてもよく、互いに結合して環を形成してもよい。ＲBは、水素原子、重水素原子、アルキル基、アルケニル基、アルキニル基、１価の芳香族炭化水素基または１価の複素環基を表し、これらの基はさらに置換基を有していてもよい。ＲBが複数ある場合、それらは同一でも異なっていてもよく、互いに結合して環を形成してもよい。
ｎ３は、０以上の整数を表す。]
【請求項２】
前記高分子化合物の全構成単位の平均重水素原子率（以下、ＰＤと表す。）が、下記式（２）を満たす、請求項１に記載の高分子化合物。
０＜ＰＤ≦０．１    （２）
【請求項３】
前記Ａｒ１が、ベンゼン、ナフタレン、アントラセン、フルオレン、インデノフルオレン、フェナントレン、ジヒドロフェナントレン、チオフェン、ピロール、ピリジン、ジアザベンゼン、トリアジン、キノリン、イソキノリン、インドールまたはカルバゾールから、環を構成する炭素原子またはヘテロ原子に直接結合した（ｍ１＋ｎ１＋１）個の水素原子を取り除いた残りの原子団を表す、請求項１または２に記載の高分子化合物。
【請求項４】
前記重水素原子を有する末端の構成単位が、下記式（４）で表される構成単位である、請求項３に記載の高分子化合物。
【化３】
0005970952.tif 000084
（４）
[式中、
Ｒ２は炭素原子数１〜２０のアルキル基を表し、Ｒ２は重水素原子で置換されてもよく、Ｒ２が複数ある場合、それらは同一でも異なっていてもよく、互いに結合して環を形成してもよい。
ｍ２及びｎ２は、それぞれ独立に０〜５の整数を表す。ただし、ｍ２が０の場合、ｎ２が１以上の整数であり、かつ、Ｒ２が重水素原子を有する。
Ｄおよび＊は、前記と同じ意味を表す。]
【請求項５】
前記Ａｒ２が、ベンゼン、ナフタレン、アントラセン、フルオレン、ベンゾフルオレン、インデノフルオレン、スピロビフルオレン、フェナントレン、ジヒドロフェナントレン、ナフタセン、ピレン、ペリレンまたはクリセンから、環を構成する炭素原子に直接結合する（ｎ３＋２）個の水素原子を取り除いた残りの原子団である、請求項１〜４のいずれか一項に記載の高分子化合物。
【請求項６】
請求項１〜５のいずれか一項に記載の高分子化合物と、
正孔輸送性材料、電子輸送性材料および発光材料からなる群から選ばれる少なくとも１種の材料と、を含有する組成物。
【請求項７】
請求項１〜５のいずれか一項に記載の高分子化合物と、溶媒と、を含有する組成物。
【請求項８】
請求項１〜５のいずれか一項に記載の高分子化合物を含有する、有機薄膜。
【請求項９】
陽極と、陰極と、該陽極および該陰極の間に有機層と、を有し、
該有機層が、請求項８に記載の有機薄膜である、発光素子。
【請求項１０】
請求項９に記載の発光素子を用いた、面状光源または表示装置。
【発明の詳細な説明】
【技術分野】
【０００１】
本発明は、高分子化合物およびそれを用いた発光素子に関する。
【背景技術】
【０００２】
有機エレクトロルミネッセンス素子（以下、「発光素子」と言う。）は、高発光効率、低電圧駆動等の特性のため、ディスプレイの用途に好適に使用することが可能であり、盛んに研究開発が行われている。発光素子の製造には、発光材料や電荷輸送性材料が用いられる。発光材料や電荷輸送性材料としては、低分子化合物を使用する場合と、高分子化合物を使用する場合とがある。高分子化合物を使用する場合、インクジェット印刷法等の塗布法により均一な膜を形成することが可能であるため、特に大型ディスプレイを製造する場合に有利である。
【０００３】
近年、発光素子の製造に用いられる高分子化合物については、高分子化合物を構成する構成単位の構造や比率等に注目した研究開発が行われており（例えば、特許文献１および特許文献２）、高分子化合物を構成する末端の構造単位に注目した研究開発も行われている（例えば、特許文献３および特許文献４）。更には、重水素原子を有する高分子化合物に注目した研究開発も行われている（例えば、特許文献５および特許文献６）。
【先行技術文献】
【特許文献】
【０００４】
【特許文献１】国際公開第９９／５４３８５号
【特許文献２】特開２００８−５６９０９号公報
【特許文献３】特開２００７−１３８１４５号公報
【特許文献４】特開２００７−５１２０８号公報
【特許文献５】国際公開第０２／４７４４０号
【特許文献６】国際公開第２０１０／１１４５８３号
【発明の概要】
【発明が解決しようとする課題】
【０００５】
しかしながら、上記の高分子化合物を用いて製造される発光素子は、その輝度寿命が必ずしも十分ではなかった。
【０００６】
そこで本発明は、輝度寿命に優れる発光素子の製造に有用な高分子化合物を提供することを目的とする。本発明はまた、高分子化合物を含有する組成物および有機薄膜、有機薄膜を用いた発光素子、並びに発光素子を用いた面状光源および表示装置を提供することを目的とする。
【課題を解決するための手段】
【０００７】
本発明は、以下の高分子化合物、高分子化合物を含有する組成物および有機薄膜、有機薄膜を用いた発光素子、並びに発光素子を用いた面状光源および表示装置を提供する。
【０００８】
［１］  重水素原子を有する末端の構成単位を有する高分子化合物であって、
該重水素原子を有する末端の構成単位の重水素原子率（以下、ＴＤと表す。）と末端の構成単位以外の構成単位の平均重水素原子率（以下、ＢＤと表す。）と、が下記式（１）を満たす、高分子化合物。
０≦ＢＤ＜ＴＤ≦１    （１）
［２］  前記高分子化合物の全構成単位の平均重水素原子率（以下、ＰＤと表す。）が、下記式（２）を満たす、［１］に記載の高分子化合物。
０＜ＰＤ≦０．１    （２）
［３］  前記重水素原子を有する末端の構成単位が、下記式（３）で表される構成単位である、［１］または［２］に記載の高分子化合物。
【化１】
0005970952.tif 000002
（３）
［式中、
Ａｒ１は、（ｍ１＋ｎ１＋１）価の芳香族炭化水素基または（ｍ１＋ｎ１＋１）価の芳香族複素環基を表す。
Ｒ１は、ハロゲン原子、シアノ基、アルキル基、アルケニル基、アルキニル基、−Ｏ−ＲAで表される基、−Ｎ(ＲA)２で表される基、−Ｓ−ＲAで表される基、−Ｐ(ＲA)２で表される基、−Ｂ(−Ｏ−ＲA)２で表される基または−Ｓｉ(ＲA)３で表される基を表し、これらの基はさらに置換基を有していてもよい。Ｒ１が複数ある場合、それらは同一でも異なっていてもよく、互いに結合して環を形成してもよい。ＲAは、水素原子、重水素原子、アルキル基、アルケニル基またはアルキニル基を表し、ＲAが複数ある場合、それらは同一でも異なっていてもよく、互いに結合して環を形成してもよい。
Ｄは、重水素原子を表す。
ｎ１及びｍ１は、それぞれ独立に、０以上の整数を表す。ただし、ｍ１が０の場合、ｎ１は１以上の整数であり、かつ、Ｒ１で表される基は重水素原子を有する。
＊は、末端の構成単位以外の構成単位との結合位置を表す。]
［４］  前記Ａｒ１が、ベンゼン、ナフタレン、アントラセン、フルオレン、インデノフルオレン、フェナントレン、ジヒドロフェナントレン、チオフェン、ピロール、ピリジン、ジアザベンゼン、トリアジン、キノリン、イソキノリン、インドールまたはカルバゾールから、環を構成する炭素原子またはヘテロ原子に直接結合した（ｍ１＋ｎ１＋１）個の水素原子を取り除いた残りの原子団を表す、［３］に記載の高分子化合物。
［５］  前記重水素原子を有する末端の構成単位が、下記式（４）で表される構成単位である、［４］に記載の高分子化合物。
【化２】
0005970952.tif 000003
（４）
[式中、
Ｒ２は炭素原子数１〜２０のアルキル基を表し、Ｒ２は重水素原子で置換されてもよく、Ｒ２が複数ある場合、それらは同一でも異なっていてもよく、互いに結合して環を形成してもよい。
ｍ２及びｎ２は、それぞれ独立に０〜５の整数を表す。ただし、ｍ２が０の場合、ｎ２が１以上の整数であり、かつ、Ｒ２が重水素原子を有する。
Ｄおよび＊は、前記と同じ意味を表す。]
［６］  前記高分子化合物が、末端の構成単位以外の構成単位として、下記式（５）で表される構成単位を含む、［１］〜［５］のいずれか一つに記載の高分子化合物。
【化３】
0005970952.tif 000004
（５）
［式中、
Ａｒ２は、（ｎ３＋２）価の芳香族炭化水素基を表す。
Ｒ３は、重水素原子、ハロゲン原子、シアノ基、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基または１価の複素環基を表し、これらの基はさらに置換基を有していてもよい。Ｒ３が複数ある場合、それらは同一でも異なっていてもよく、互いに結合して環を形成してもよい。ＲBは、水素原子、重水素原子、アルキル基、アルケニル基、アルキニル基、１価の芳香族炭化水素基または１価の複素環基を表し、これらの基はさらに置換基を有していてもよい。ＲBが複数ある場合、それらは同一でも異なっていてもよく、互いに結合して環を形成してもよい。
ｎ３は、０以上の整数を表す。]
［７］  前記Ａｒ２が、ベンゼン、ナフタレン、アントラセン、フルオレン、ベンゾフルオレン、インデノフルオレン、スピロビフルオレン、フェナントレン、ジヒドロフェナントレン、ナフタセン、ピレン、ペリレンまたはクリセンから、環を構成する炭素原子に直接結合する（ｎ３＋２）個の水素原子を取り除いた残りの原子団である、［６］に記載の高分子化合物。
［８］  ［１］〜［７］のいずれか一つに記載の高分子化合物と、
正孔輸送性材料、電子輸送性材料および発光材料からなる群から選ばれる少なくとも１種の材料と、を含有する組成物。
［９］  ［１］〜［７］のいずれか一つに記載の高分子化合物と、溶媒と、を含有する組成物。
［１０］  ［１］〜［７］のいずれか一つに記載の高分子化合物を含有する、有機薄膜。
［１１］  陽極と、陰極と、該陽極および該陰極の間に有機層と、を有し、
該有機層が、［１０］に記載の有機薄膜である、発光素子。
［１２］  ［１１］に記載の発光素子を用いた、面状光源または表示装置。
【発明の効果】
【０００９】
本発明によれば、輝度寿命に優れる発光素子の製造に有用な高分子化合物を提供することができる。また、本発明によれば、高分子化合物を含有する組成物および有機薄膜、有機薄膜を用いた発光素子、並びに発光素子を用いた面状光源および表示装置を提供することができる。更には、本発明の好ましい実施形態に係る高分子化合物は、全構成単位の平均重水素化率が小さいため、生産性やコスト面にも優れる。
【図面の簡単な説明】
【００１０】
【図１】第１実施形態に係る発光素子の模式断面図である。
【図２】第２実施形態に係る発光素子の模式断面図である。
【図３】本実施形態に係る面状光源の模式断面図の一例である。
【発明を実施するための形態】
【００１１】
以下、本発明の高分子化合物、組成物、有機薄膜、発光素子、面状光源および表示装置の好適な実施形態について詳細に説明する。
【００１２】
以下、本明細書において共通して用いられる用語について、必要に応じて例を挙げて説明する。
【００１３】
「構成単位」とは、高分子化合物中に１個以上存在する単位構造を意味する。「構成単位」は、「繰り返し単位（すなわち、高分子化合物中に２個以上存在する単位構造）」として高分子化合物中に含まれることが好ましい。
【００１４】
「末端の構成単位」とは、高分子化合物の末端の構成単位を意味し、「末端の構成単位以外の構成単位」とは、高分子化合物の末端の構成単位以外の構成単位を意味する。末端の構成単位は、１価の芳香族炭化水素基または１価の芳香族複素環基であり、これらの基は後述の置換基を有していてもよい。
【００１５】
「重水素原子」とは、二重水素原子または三重水素原子のいずれであってもよいが、好ましくは二重水素原子である。
【００１６】
「Ｎ価の芳香族炭化水素基」とは、芳香族炭化水素から環を構成する炭素原子に直接結合するＮ個の水素原子を除いてなる基を意味する。「Ｎ価の芳香族複素環基」とは、芳香族複素環式化合物から環を構成する炭素原子またはヘテロ原子に直接結合するＮ個の水素原子を除いてなる基を意味する。
【００１７】
「芳香族炭化水素」は、置換基を有していてもよく、炭素原子数が、置換基の炭素原子数を含まないで、通常６〜６０であり、好ましくは６〜４８、さらに好ましくは６〜３０である。具体的には、ベンゼン、ナフタレン、アントラセン、フェナントレン、ナフタセン、フルオレン、ピレン、ペリレン等が例示される。
【００１８】
「芳香族複素環式化合物」とは、環式構造をもつ有機化合物のうち、環を構成する元素として、炭素原子だけでなく、酸素原子、硫黄原子、窒素原子、リン原子、ホウ素原子、ケイ素原子、セレン原子、テルル原子、ヒ素原子等のヘテロ原子を含むものであって、芳香族性を示す化合物である。
「芳香族複素環式化合物」は、置換基を有していてもよく、炭素原子数が、置換基の炭素原子数を含まないで、通常２〜６０であり、好ましくは３〜３０である。具体的には、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール、ジベンゾフラン、ジベンゾチオフェン等のヘテロ原子を含む複素環自体が芳香族性を示す化合物、フェノキサジン、フェノチアジン、ジベンゾボロール、ジベンゾシロール、ベンゾピラン等のヘテロ原子を含む複素環それ自体は芳香族性を示さなくとも、該複素環に芳香族炭化水素が縮環されている化合物が例示される。
【００１９】
（高分子化合物）
本発明の高分子化合物は、重水素原子を有する末端の構成単位を有する高分子化合物であって、該重水素原子を有する末端の構成単位の重水素原子率（以下、ＴＤと表す。）と末端の構成単位以外の構成単位の平均重水素原子率（以下、ＢＤと表す。）と、が下記式（１）を満たす。
０≦ＢＤ＜ＴＤ≦１    （１）
【００２０】
「末端の構成単位の重水素原子率（ＴＤ）」は、下記式（１ａ−１）で表される。
ＴＤ＝（末端の構成単位が有する重水素原子の総数）/｛（末端の構成単位が有する重水素原子の総数）＋（末端の構成単位が有する水素原子の総数）｝    （１ａ−１）
【００２１】
ＴＤは、通常、０．１以上であり、好ましくは０．４以上であり、より好ましくは０．６以上であり、さらに好ましくは０．８以上であり、特に好ましくは１．０である。
【００２２】
「末端の構成単位以外の構成単位の平均重水素原子率（ＢＤ）」は、下記式（１ｂ−１）で表される。
ＢＤ＝（末端の構成単位以外の構成単位が有する重水素原子の総数｝/｛（末端の構成単位以外の構成単位が有する重水素原子の総数）＋（末端の構成単位以外の構成単位が有する水素原子の総数）｝    （１ｂ−１）
【００２３】
ＢＤは、通常、０．１未満であり、好ましくは０．０１以下であり、より好ましくは０．００１以下であり、さらに好ましくは０．０００１以下であり、特に好ましくは０である。
【００２４】
本発明の高分子化合物は、高分子化合物の全構成単位の平均重水素原子率（以下、ＰＤと表す。）が、下記式（２）を満たすことが好ましい。
０＜ＰＤ≦０．１    （２）
【００２５】
ここで、「平均重水素原子率」は、下記式（２ａ−１）で表さる。
ＰＤ＝（全構成単位が有する重水素原子の総数）/｛（全構成単位が有する重水素原子の総数）＋（全構成単位が有する水素原子の総数）｝    （２ａ−１）
【００２６】
ＰＤは、通常、０．１以下であり、好ましくは０．０１以下であり、より好ましくは０．００５以下である。
【００２７】
高分子化合物のＢＤ、ＴＤおよびＰＤは、高分子化合物の合成時の仕込みモノマーの比率、および、高分子化合物の数平均分子量から、推定される高分子化合物の構造を用いて、算出することができる。
【００２８】
高分子化合物の重量平均分子量および数平均分子量は、通常ＳＥＣ（サイズ排除クロマトグラフィー）測定により決定される。ＳＥＣ測定では高分子量成分ほど溶出時間が短く、低分子量成分ほど溶出時間が長くなるが、分子量既知のポリスチレン（標準試料）の溶出時間から算出した校正曲線を用いて、サンプルの溶出時間を分子量に換算することによって、重量平均分子量および数平均分子量を算出する。
【００２９】
本明細書において、「水素原子」とは、特記しない限り、軽水素を意味する。
【００３０】
「末端の構成単位」、「重水素原子を有する末端の構成単位」および「末端の構成単位以外の構成単位」について、下記式（Ｐ−１）〜（Ｐ−３）で表される高分子化合物Ｐ−１〜Ｐ−３の例を用いて、説明する。
【００３１】
【化４】
0005970952.tif 000005
【００３２】
式（Ｐ−１）中、Ｂａ、ＢｂおよびＢｃは、それぞれ独立に、構成単位を表し、ｎａ、ｎｂおよびｎｃは、それぞれ独立に、構成単位のモル比率を表し、ｎは重合度を表し、ＴａおよびＴｂは、それぞれ独立に、重水素原子を有する１価の芳香族炭化水素基または重水素原子を有する１価の芳香族複素環基を表す。なお、構成単位Ｂａ、構成単位Ｂｂおよび構成単位Ｂｃの重合形式は、ランダム重合、規則性を有する重合およびブロック重合の何れであってもよい。
【００３３】
【化５】
0005970952.tif 000006
【００３４】
式（Ｐ−２）中、Ｂａ'、Ｂｂ'、Ｂｃ'およびＢｄ'は、それぞれ独立に、構成単位を表し、ｎａ'、ｎｂ'およびｎｃ'は、それぞれ独立に、構成単位のモル比率を表し、ｎ'、ｍ'およびｌ'は、それぞれ独立に、高分子化合物に含まれるブロックの重合度を表し、Ｔａ'、Ｔｂ'およびＴｃ'は、それぞれ独立に、重水素原子を有する１価の芳香族炭化水素基または重水素原子を有する１価の芳香族複素環基を表す。
【００３５】
【化６】
0005970952.tif 000007
【００３６】
式（Ｐ−３）中、Ｂａ''、Ｂｂ''、Ｂｃ''およびＢｅ''は、それぞれ独立に、構成単位を表し、ｎａ''、ｎｂ''およびｎｃ''は、それぞれ独立に、構成単位のモル比率を表し、ｎ''およびｍ''は、それぞれ独立に、高分子化合物に含まれるブロックの重合度を表し、Ｔａ''およびＴｂ''は、それぞれ独立に、重水素原子を有する１価の芳香族炭化水素基または重水素原子を有する１価の芳香族複素環基を表す。なお、構成単位Ｂｂ''および構成単位Ｂｃ''の重合形式は、交互重合、ランダム重合、規則性を有する重合およびブロック重合の何れであってもよい。
【００３７】
「構成単位のモル比」は、上述の通り、高分子化合物の合成時の仕込みモノマー比率から推定される高分子化合物の構造を用いて、算出することができる。また、ＮＭＲを用いて、構成単位のモル比率を算出することも可能である。
【００３８】
式（Ｐ−１）において、「末端の構成単位」とは、ＴａおよびＴｂであり、「重水素原子を有する末端の構成単位」とは、ＴａおよびＴｂであり、「末端の構成単位以外の構成単位」とは、Ｂａ、ＢｂおよびＢｃである。
【００３９】
式（Ｐ−２）において、「末端の構成単位」とは、Ｔａ'、Ｔｂ'およびＴｃ'であり、「重水素原子を有する末端の構成単位」とは、Ｔａ'、Ｔｂ'およびＴｃ'であり、「末端の構成単位以外の構成単位」とは、Ｂａ'、Ｂｂ'、Ｂｃ'およびＢｄ'である。
【００４０】
式（Ｐ−３）において、「末端の構成単位」とは、Ｔａ''およびＴｂ''であり、「重水素原子を有する末端の構成単位」とは、Ｔａ''およびＴｂ''であり、「末端の構成単位以外の構成単位」とは、Ｂａ''、Ｂｂ''、Ｂｃ''およびＢｅ''である。
【００４１】
具体的なＢＤ、ＴＤおよびＰＤの算出方法を、式（Ｐ−１）で表される高分子化合物を用いて説明する。
【００４２】
式（Ｐ−１）で表される高分子化合物のＴＤ（以下、ＴＤＰ−１と表す。）は、下記式（１ａ−２）で表される。
ＴＤＰ−１＝（ｔＤＴａ＋ｔＤＴｂ）／（ｔＤＴａ＋ｔＤＴｂ＋ｔＨＴａ＋ｔＨＴｂ）    （１ａ−２）
【００４３】
式（１ａ−２）中、ｔＤＴａは、Ｔａが有する重水素原子数を表し、ｔＤＴｂは、Ｔｂが有する重水素原子数を表し、ｔＨＴａは、Ｔａが有する水素原子数を表し、ｔＨＴｂは、Ｔｂが有する水素原子数を表す。
【００４４】
式（Ｐ−１）で表される高分子化合物の末端の構成単位以外の構成単位の平均分子量（以下、Ｍａ−ｃと表す。）は、下記式（１−１ａ）で表される。
Ｍａ−ｃ＝ＭＢａ×ＮＡ＋ＭＢｂ×ＮＢ＋ＭＢｃ×ＮＣ    （１-１ａ）
【００４５】
式（１−１ａ）中、ＭＢａは、構成単位Ｂａの分子量を表し、ＭＢｂは、構成単位Ｂｂの分子量を表し、ＭＢｃは、構成単位Ｂｃの分子量を表し、ＮＡは、ｎａ／（ｎａ＋ｎｂ＋ｎｃ）を表し、ＮＢは、ｎｂ／（ｎａ＋ｎｂ＋ｎｃ）を表し、ＮＣは、ｎｃ／（ｎａ＋ｎｂ＋ｎｃ）を表す。なお、ｎａ、ｎｂおよびｎｃは、前記と同じ意味を表す。
【００４６】
式（Ｐ−１）で表される高分子化合物の重合度ｎは、下記式（１−１ｂ）で表される。
ｎ＝｛ＭＰ−１−（ＭＴａ＋ＭＴｂ）｝／Ｍａ−ｃ    （１−１ｂ）
【００４７】
式（１−１ｂ）中、ＭＰ−１は、式（Ｐ−１）で表される高分子化合物のポリスチレン換算の数平均分子量を表し、ＭＴａは、Ｔａの分子量を表し、ＭＴｂは、Ｔｂの分子量を表し、Ｍａ−ｃは、前記と同じ意味を表す。
【００４８】
式（Ｐ−１）で表される高分子化合物のＢＤ（以下、ＢＤＰ−１と表す。）は、下記式（１ｂ−２）で表される。
ＢＤＰ−１＝｛（ｔＤＢａ×ＮＡ＋ｔＤＢｂ×ＮＢ＋ｔＤＢｃ×ＮＣ）×ｎ｝／［｛（ｔＤＢａ×ＮＡ＋ｔＤＢｂ×ＮＢ＋ｔＤＢｃ×ＮＣ）×ｎ｝＋｛（ｔＨＢａ×ＮＡ＋ｔＨＢｂ×ＮＢ＋ｔＨＢｃ×ＮＣ）×ｎ｝］    （１ｂ-２）
【００４９】
式（１ｂ−２）中、ｔＤＢａは、Ｂａが有する重水素原子数を表し、ｔＤＢｂは、Ｂｂが有する重水素原子数を表し、ｔＤＢｃは、Ｂｃが有する重水素原子数を表し、ｔＨＢａは、Ｂａが有する水素原子数を表し、ｔＨＢｂは、Ｂｂが有する水素原子数を表し、ｔＨＢｃは、Ｂｃが有する水素原子数を表し、ＮＡ、ＮＢ、ＮＣおよびｎＰ−１は、前記と同じ意味を表す。
【００５０】
式（Ｐ−１）で表される高分子化合物のＰＤ（以下、ＰＤＰ−１と表す。）は、下記式（２ａ−２）で表される。
ＰＤＰ−１＝［｛（ｔＤＢａ×ＮＡ＋ｔＤＢｂ×ＮＢ＋ｔＤＢｃ×ＮＣ）×ｎ｝＋（ｔＤＴａ＋ｔＤＴｂ）］／［｛（ｔＤＢａ×ＮＡ＋ｔＤＢｂ×ＮＢ＋ｔＤＢｃ×ＮＣ）×ｎ｝＋｛（ｔＨＢａ×ＮＡ＋ｔＨＢｂ×ＮＢ＋ｔＨＢｃ×ＮＣ）×ｎ｝＋（ｔＤＴａ＋ｔＤＴｂ＋ｔＨＴａ＋ｔＨＴｂ）］    （２ａ−２）
【００５１】
式（２ａ−２）中、ｔＤＢａ、ＮＡ、ｔＤＢｂ、ＮＢ、ｔＤＢｃ、ＮＣ、ｎ、ｔＤＴａ、ｔＤＴｂ、ｔＨＢａ、ｔＨＢｂ、ｔＨＢｃ、ｔＨＴａおよびｔＨＴｂは、前記と同じ意味を表す。
【００５２】
本実施形態の高分子化合物において、重水素原子を有する末端の構成単位は、下記式（３）で表される構成単位であることが好ましい。
【００５３】
【化７】
0005970952.tif 000008
（３）
【００５４】
式（３）中、Ａｒ１は、（ｍ１＋ｎ１＋１）価の芳香族炭化水素基または（ｍ１＋ｎ１＋１）価の芳香族複素環基を表す。
【００５５】
Ａｒ１で表される（ｍ１＋ｎ１＋１）価の芳香族炭化水素基は、下記に例示される芳香族炭化水素の環を構成する炭素原子から（ｍ１＋ｎ１＋１）個の水素原子を取り除いた残りの原子団であることが好ましい。
【００５６】
【化８】
0005970952.tif 000009
【００５７】
【化９】
0005970952.tif 000010
【００５８】
【化１０】
0005970952.tif 000011
【００５９】
【化１１】
0005970952.tif 000012
【００６０】
Ａｒ１で表される（ｍ１＋ｎ１＋１）価の芳香族複素環基は、下記に例示される芳香族複素環式化合物の環を構成する炭素原子またはヘテロ原子から（ｍ１＋ｎ１＋１）個の水素原子を取り除いた残りの原子団であることが好ましい。
【００６１】
【化１２】
0005970952.tif 000013
【００６２】
【化１３】
0005970952.tif 000014
【００６３】
【化１４】
0005970952.tif 000015
【００６４】
【化１５】
0005970952.tif 000016
【００６５】
【化１６】
0005970952.tif 000017
【００６６】
【化１７】
0005970952.tif 000018
【００６７】
【化１８】
0005970952.tif 000019
【００６８】
【化１９】
0005970952.tif 000020
【００６９】
Ａｒ１は、ベンゼン、ナフタレン、アントラセン、フルオレン、インデノフルオレン、フェナントレン、ジヒドロフェナントレン、チオフェン、ピロール、ピリジン、ジアザベンゼン、トリアジン、キノリン、イソキノリン、インドールまたはカルバゾールから、環を構成する炭素原子またはヘテロ原子に直接結合する（ｍ１＋ｎ１＋１）個の水素原子を取り除いた残りの原子団であることがより好ましい。
【００７０】
Ａｒ１は、ベンゼン、ナフタレン、アントラセン、フルオレン、インデノフルオレン、フェナントレンまたはジヒドロフェナントレンから、環を構成する炭素原子に直接結合する（ｍ１＋ｍ１＋１）個の水素原子を取り除いた残りの原子団であることがさらに好ましい。
【００７１】
式（３）中、Ｒ１は、ハロゲン原子、シアノ基、アルキル基、アルケニル基、アルキニル基、−Ｏ−ＲAで表される基、−Ｎ(ＲA)２で表される基、−Ｓ−ＲAで表される基、−Ｐ(ＲA)２で表される基、−Ｂ(−Ｏ−ＲA)２で表される基または−Ｓｉ(ＲA)３で表される基を表し、これらの基はさらに置換基を有していてもよい。Ｒ１が複数ある場合、それらは同一でも異なっていてもよく、互いに結合して環を形成してもよい。なお、Ｒ１が有していてもよい置換基は、重水素原子を有するものであってもよい。
【００７２】
ＲAは、水素原子、重水素原子、アルキル基、アルケニル基またはアルキニル基を表し、ＲAが複数ある場合、それらは同一でも異なっていてもよく、互いに結合して環を形成してもよいが、水素原子、重水素原子またはアルキル基であることが好ましい。なお、ＲAで表されるアルキル基、アルケニル基およびアルケニル基の定義や例は、後述のＲ１で表されるアルキル基、アルケニル基およびアルケニル基の定義や例と、同様である。
【００７３】
Ｒ１は、好ましくは、アルキル基、アルケニル基、アルキニル基、−Ｏ−ＲAで表される基または−Ｎ(ＲA)２であり、より好ましくは、アルキル基または−Ｏ−ＲAであり、さらに好ましくは、アルキル基である。
【００７４】
Ｒ１で表されるハロゲン原子としては、フッ素原子、塩素原子、臭素原子またはヨウ素原子が好ましい。
【００７５】
Ｒ１で表されるアルキル基は、置換基を有していてもよく、直鎖状アルキル基、分岐状アルキル基または環状アルキル基（シクロアルキル基）のいずれであってもよい。アルキル基の炭素原子数は、置換基の炭素原子数を含めずに、通常１〜６０（環状アルキル基の場合、通常３〜６０）であり、好ましくは１〜２０（環状アルキル基の場合、好ましくは３〜２０）である。
Ｒ１で表されるアルキル基としては、メチル基、エチル基、プロピル基、イソプロピル基、ブチル基、イソブチル基、ｓｅｃ−ブチル基、ｔｅｒｔ−ブチル基、ペンチル基、イソアミル基、ヘキシル基、シクロヘキシル基、ヘプチル基、オクチル基、２−エチルヘキシル基、ノニル基、デシル基、３，７−ジメチルオクチル基またはドデシル基が好ましい。
【００７６】
Ｒ１で表されるアルケニル基は、置換基を有していてもよく、直鎖状アルケニル基、分岐状アルケニル基または環状アルケニル基のいずれであってもよい。アルケニル基の炭素原子数は、置換基の炭素原子数を含めずに、通常２〜６０（環状アルケニル基の場合、通常３〜６０）であり、好ましくは２〜２０（環状アルケニル基の場合、好ましくは３〜２０）である。
Ｒ１で表されるアルケニル基としては、ビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−へキセニル基、２−へキセニル基、３−へキセニル基、４−へキセニル基、５−へキセニル基、１−ヘプテニル基、２−ヘプテニル基、３−ヘプテニル基、４−ヘプテニル基、５−ヘプテニル基、６−ヘプテニル基、１−オクテニル基、２−オクテニル基、３−オクテニル基、４−オクテニル基、５−オクテニル基、６−オクテニル基、７−オクテニル基、１−シクロヘキセニル基、２−シクロヘキセニル基または３−シクロヘキセニル基が好ましい。
【００７７】
Ｒ１で表されるアルキニル基は、置換基を有していてもよく、直鎖状アルキニル基、分岐状アルキニル基または環状アルキニル基のいずれであってもよい。アルキニル基の炭素原子数は、置換基の炭素原子数を含めずに、通常２〜６０（環状アルキニル基の場合、通常３〜６０）であり、好ましくは２〜２０（環状アルケニル基の場合、好ましくは３〜２０）である。
Ｒ１で表されるアルキニル基としては、エチニル基、１−プロピニル基、２−プロピニル基、１−ブチニル基、２−ブチニル基、３−ブチニル基、１−ペンチニル基、２−ペンチニル基、３−ペンチニル基、４−ペンチニル基、１−ヘキシニル基、２−ヘキシニル基、３−ヘキシニル基、４−ヘキシニル基、５−ヘキシニル基、１−ヘプチニル基、２−ヘプチニル基、３−ヘプチニル基、４−ヘプチニル基、５−ヘプチニル基、６−ヘプチニル基、１−オクチニル基、２−オクチニル基、３−オクチニル基、４−オクチニル基、５−オクチニル基、６−オクチニル基、７−オクチニル基、２−シクロヘキシニル基、３−シクロヘキシニル基またはシクロヘキシルエチニル基が好ましい。
【００７８】
Ｒ１で表される−Ｏ−ＲAで表される基は、置換基を有していてもよく、炭素原子数は、置換基の炭素原子数を含めずに、好ましくは０〜２０である。
【００７９】
Ｒ１で表される−Ｎ(ＲA)２で表される基は、置換基を有していてもよく、炭素原子数は、置換基の炭素原子数を含めずに、好ましくは０〜４０である。
【００８０】
Ｒ１で表される−Ｓ−ＲAで表される基は、置換基を有していてもよく、炭素原子数は、置換基の炭素原子数を含めずに、好ましくは０〜２０である。
【００８１】
Ｒ１で表される−Ｐ(ＲA)２で表される基は、置換基を有していてもよく、炭素原子数は、置換基の炭素原子数を含めずに、好ましくは０〜４０である。
【００８２】
Ｒ１で表される−Ｂ(−Ｏ−ＲA)２で表される基は、置換基を有していてもよく、炭素原子数は、置換基の炭素原子数を含めずに、好ましくは０〜４０である。
【００８３】
Ｒ１で表される−Ｓｉ(ＲA)３で表される基は、置換基を有していてもよく、炭素原子数は、置換基の炭素原子数を含めずに、好ましくは０〜６０である。
【００８４】
Ｒ１で表される基が有していてもよい置換基としては、ハロゲン原子、アルキル基、アルケニル基、アルキニル基、−Ｏ−ＲAで表される基、−Ｎ(ＲA)２で表される基、−Ｓ−ＲAで表される基、−Ｎ(ＲA)３で表される基、−Ｂ(−Ｏ−ＲA)２で表される基、−Ｓｉ(ＲA)３で表される基が挙げられ、これらの基の定義や例は、Ｒ１で表されるこれらの基の定義や例と、同様である。
【００８５】
式（３）中、Ｄは重水素原子を表す。＊は、末端の構成単位以外の構成単位との結合位置を表す。
【００８６】
式（３）中、ｎ１およびｍ１は、それぞれ独立に、０以上の整数を表す。ただし、ｍ１が０の場合、ｎ１は１以上の整数であり、かつ、Ｒ１で表される基は重水素原子を有する。
【００８７】
本発明の高分子化合物が有する、式（３）で表される重水素原子を有する末端の構成単位としては、下記の構造が例示される。なお、Ｄおよび＊は、前記と同じ意味を表し、ＤＸとは、重水素原子Ｘ個を意味し、例えば、Ｄ４とは、重水素原子４個を意味する。
【００８８】
【化２０】
0005970952.tif 000021
【００８９】
【化２１】
0005970952.tif 000022
【００９０】
【化２２】
0005970952.tif 000023
【００９１】
【化２３】
0005970952.tif 000024
【００９２】
【化２４】
0005970952.tif 000025
【００９３】
【化２５】
0005970952.tif 000026
【００９４】
【化２６】
0005970952.tif 000027
【００９５】
【化２７】
0005970952.tif 000028
【００９６】
【化２８】
0005970952.tif 000029
【００９７】
本発明の高分子化合物が有する、式（３）で表される重水素原子を有する末端の構成単位としては、下記式（４）で表される構成単位であることが好ましい。
【００９８】
【化２９】
0005970952.tif 000030
（４）
【００９９】
式（４）中、Ｒ２は炭素原子数１〜２０のアルキル基を表し、Ｒ２は、重水素原子を有していてもよく、Ｒ２が複数ある場合、それらは同一でも異なっていてもよく、互いに結合して環を形成してもよい。
【０１００】
Ｒ２で表されるアルキル基としては、メチル基、エチル基、プロピル基、イソプロピル基、ブチル基、イソブチル基、ｓｅｃ−ブチル基、ｔｅｒｔ−ブチル基、ペンチル基、イソアミル基、ヘキシル基、シクロヘキシル基、ヘプチル基、オクチル基または２−エチルヘキシル基が好ましい。
【０１０１】
Ｒ２で表されるアルキル基における水素原子が重水素原子で置換されていてもよく、水素原子がすべて重水素原子で置換されていてもよい。
【０１０２】
式（４）中、Ｄおよび＊は、前記と同じ意味を表す。
【０１０３】
式（４）中、ｍ２およびｎ２は、それぞれ独立に、０〜５の整数を表し、ｎ２＋ｍ２＝５であることが好ましい。ただし、ｍ２が０の場合、ｎ２が１以上の整数であり、かつ、Ｒ２が重水素原子を有する。
【０１０４】
ｍ２は１以上であることが好ましい。
【０１０５】
本発明の高分子化合物が有する、式（４）で表される重水素原子を有する末端の構成単位としては、下記の構造が例示される。なお、下記において、Ｄおよび＊は前記と同じ意味を表す。
【０１０６】
【化３０】
0005970952.tif 000031
【０１０７】
【化３１】
0005970952.tif 000032
【０１０８】
本発明の高分子化合物において、末端の構成単位以外の構成単位としては、下記式（５）で表される構成単位および／または下記式（６）で表される構成単位を含むことが好ましく、下記式（５）で表される構成単位を含むことがより好ましい。
【０１０９】
【化３２】
0005970952.tif 000033
（５）
【０１１０】
式（５）中、Ａｒ２は、（ｎ３＋２）価の芳香族炭化水素基を表す。
【０１１１】
Ａｒ２で表される（ｎ３＋２）価の芳香族炭化水素基の炭素原子数は、置換基の炭素原子数を含めないで、通常６〜６０であり、６〜３０が好ましい。
【０１１２】
Ａｒ２で表される（ｎ３＋２）価の芳香族炭化水素基は、下記に例示される芳香族炭化水素から、環を構成する炭素原子に直接結合する（ｎ３＋２）個の水素原子を取り除いた残りの原子団であることが好ましい。
【０１１３】
【化３３】
0005970952.tif 000034
【０１１４】
【化３４】
0005970952.tif 000035
【０１１５】
【化３５】
0005970952.tif 000036
【０１１６】
【化３６】
0005970952.tif 000037
【０１１７】
【化３７】
0005970952.tif 000038
【０１１８】
【化３８】
0005970952.tif 000039
【０１１９】
Ａｒ２で表される（ｎ３＋２）価の芳香族炭化水素基は、ベンゼン、ビフェニル、ターフェニル、クオターフェニル、ナフタレン、アントラセン、テトラセン、インデン、フルオレン、ベンゾフルオレン、インデノフルオレン、スピロビフルオレン、フェナントレン、ジヒドロフェナントレン、ピレン、ペリレンまたはクリセンから、環を構成する炭素原子に直接結合する（ｎ３＋２）個の水素原子を取り除いた残りの原子団であることがより好ましい。
【０１２０】
Ａｒ２で表される（ｎ３＋２）価の芳香族炭化水素基は、ベンゼン、ナフタレン、アントラセン、フルオレン、ベンゾフルオレン、インデノフルオレン、スピロビフルオレン、フェナントレン、ジヒドロフェナントレン、ナフタセン、ピレン、ペリレンまたはクリセンから、環を構成する炭素原子に直接結合する（ｎ３＋２）個の水素原子を取り除いた残りの原子団であることがさらに好ましい。
【０１２１】
式（５）中、Ｒ３は、重水素原子、ハロゲン原子、シアノ基、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基または１価の芳香族複素環基を表し、これらの基はさらに置換基を有していてもよい。Ｒ３が複数ある場合、それらは同一でも異なっていてもよく、互いに結合して環を形成してもよい。
【０１２２】
ＲBは、水素原子、重水素原子、アルキル基、アルケニル基、アルキニル基、１価の芳香族炭化水素基または１価の芳香族複素環基を表し、これらの基はさらに置換基を有していてもよい。ＲBが複数ある場合、それらは同一でも異なっていてもよく、互いに結合して環を形成してもよいが、水素原子、アルキル基、１価の芳香族炭化水素基または１価の芳香族複素環基であることが好ましい。なお、ＲBで表されるアルキル基、アルケニル基、アルキニル基、１価の芳香族炭化水素基および１価の芳香族複素環基の定義や例は、後述のＲ３で表されるアルキル基、アルケニル基、アルキニル基、１価の芳香族炭化水素基および１価の芳香族複素環基の定義や例と、同様である。
【０１２３】
式（５）中、ｎ３は、０以上の整数を表す。
【０１２４】
Ｒ３は、好ましくはアルキル基、アルケニル基、アルキニル基、−Ｏ−ＲＢで表される基、−Ｎ(ＲＢ)２で表される基、１価の芳香族炭化水素基または１価の芳香族複素環基であり、より好ましくはアルキル基、−Ｏ−ＲＢで表される基、−Ｎ(ＲＢ)２で表される基、１価の芳香族炭化水素基または１価の芳香族複素環基である。
【０１２５】
Ｒ３で表されるハロゲン原子としては、フッ素原子、塩素原子、臭素原子またはヨウ素原子が好ましい。
【０１２６】
Ｒ３で表されるアルキル基は、置換基を有していてもよく、直鎖状アルキル基、分岐状アルキル基または環状アルキル基（シクロアルキル基）のいずれであってもよい。アルキル基の炭素原子数は、置換基の炭素原子数を含めずに、通常１〜６０（環状アルキル基の場合、通常３〜６０）であり、好ましくは１〜２０（環状アルキル基の場合、３〜２０）である。
Ｒ３で表されるアルキル基としては、メチル基、エチル基、プロピル基、イソプロピル基、ブチル基、イソブチル基、ｓｅｃ−ブチル基、ｔｅｒｔ−ブチル基、ペンチル基、イソアミル基、ヘキシル基、シクロヘキシル基、ヘプチル基、オクチル基、２−エチルヘキシル基、ノニル基、デシル基、３，７−ジメチルオクチル基またはドデシル基が好ましい。
【０１２７】
Ｒ３で表されるアルケニル基は、置換基を有していてもよく、直鎖状アルケニル基、分岐状アルケニル基または環状アルケニル基のいずれであってもよい。アルケニル基の炭素原子数は、置換基の炭素原子数を含めずに、通常２〜６０（環状アルケニル基の場合、通常３〜６０）であり、好ましくは２〜２０（環状アルケニル基の場合、３〜２０）である。
Ｒ３で表されるアルケニル基としては、ビニル基、１−プロペニル基、２−プロペニル基、１−ブテニル基、２−ブテニル基、３−ブテニル基、１−ペンテニル基、２−ペンテニル基、３−ペンテニル基、４−ペンテニル基、１−へキセニル基、２−へキセニル基、３−へキセニル基、４−へキセニル基、５−へキセニル基、１−ヘプテニル基、２−ヘプテニル基、３−ヘプテニル基、４−ヘプテニル基、５−ヘプテニル基、６−ヘプテニル基、１−オクテニル基、２−オクテニル基、３−オクテニル基、４−オクテニル基、５−オクテニル基、６−オクテニル基、７−オクテニル基、１−シクロヘキセニル基、２−シクロヘキセニル基または３−シクロヘキセニル基が好ましい。
【０１２８】
Ｒ３で表されるアルキニル基は、置換基を有していてもよく、直鎖状アルキニル基、分岐状アルキニル基または環状アルキニル基のいずれであってもよい。アルキニル基の炭素原子数は、置換基の炭素原子数を含めずに、通常２〜６０（環状アルキニル基の場合、通常３〜６０）であり、好ましくは２〜２０（環状アルキニル基の場合、３〜２０）である。
Ｒ３で表されるアルキニル基としては、エチニル基、１−プロピニル基、２−プロピニル基、１−ブチニル基、２−ブチニル基、３−ブチニル基、１−ペンチニル基、２−ペンチニル基、３−ペンチニル基、４−ペンチニル基、１−ヘキシニル基、２−ヘキシニル基、３−ヘキシニル基、４−ヘキシニル基、５−ヘキシニル基、１−ヘプチニル基、２−ヘプチニル基、３−ヘプチニル基、４−ヘプチニル基、５−ヘプチニル基、６−ヘプチニル基、１−オクチニル基、２−オクチニル基、３−オクチニル基、４−オクチニル基、５−オクチニル基、６−オクチニル基、７−オクチニル基、２−シクロヘキシニル基、３−シクロヘキシニル基またはシクロヘキシルエチニル基が好ましい。
【０１２９】
Ｒ３で表される１価の芳香族炭化水素基は、置換基を有してもよく、置換基の炭素原子数を含めずに、通常６〜６０であり、好ましくは６〜３０である。
Ｒ３で表される１価の芳香族炭化水素基としては、前述のＡｒ２で表される（ｎ３＋２）価の芳香族炭化水素基において例示された芳香族炭化水素から、環を構成する炭素原子に直接結合する１個の水素原子を取り除いた残りの原子団であることが好ましく、ベンゼン、ナフタレン、アントラセン、テトラセン、インデン、フルオレン、ベンゾフルオレン、インデノフルオレン、スピロビフルオレン、フェナントレン、ジヒドロフェナントレン、ピレン、ペリレンまたはクリセンから、環を構成する炭素原子に直接結合する１個の水素原子を取り除いた残りの原子団であることがより好ましい。
【０１３０】
Ｒ３で表される１価の芳香族複素環基は、置換基を有してもよく、置換基の炭素原子数を含めずに、通常２〜６０であり、好ましくは３〜２０である。
Ｒ３で表される１価の芳香族複素環基としては、後述のＡｒ３で表される（ｎ３＋２）価の芳香族複素環基において例示する芳香族複素環式化合物から、環を構成する炭素原子またはヘテロ原子に直接結合する１個の水素原子を取り除いた残りの原子団であることが好ましく、ピリジン、ジアザベンゼン、トリアジン、キノリン、イソキノリン、インドールまたはカルバゾールから、環を構成する炭素原子またはヘテロ原子に直接結合する１個の水素原子を取り除いた残りの原子団であることがより好ましい。
【０１３１】
Ｒ３で表される−Ｏ−ＲＢで表される基は、置換基を有していてもよく、炭素原子数は、置換基の炭素原子数を含めずに、好ましくは０〜３０である。
【０１３２】
Ｒ３で表される−Ｎ(ＲＢ)２で表される基は、置換基を有していてもよく、炭素原子数は、置換基の炭素原子数を含めずに、好ましくは０〜６０である。
【０１３３】
Ｒ３で表される−Ｓ−ＲＢで表される基は、置換基を有していてもよく、炭素原子数は、置換基の炭素原子数を含めずに、好ましくは０〜３０である。
【０１３４】
Ｒ３で表される−Ｐ(ＲＢ)２で表される基は、置換基を有していてもよく、炭素原子数は、置換基の炭素原子数を含めずに、好ましくは０〜６０である。
【０１３５】
Ｒ３で表される−Ｂ(−Ｏ−ＲＢ)２で表される基は、置換基を有していてもよく、炭素原子数は、置換基の炭素原子数を含めずに、好ましくは０〜６０である。
【０１３６】
Ｒ３で表される−Ｓｉ(ＲＢ)３で表される基は、置換基を有していてもよく、炭素原子数は、置換基の炭素原子数を含めずに、好ましくは０〜９０である。
【０１３７】
Ｒ３で表される基が有していてもよい置換基としては、ハロゲン原子、アルキル基、アルケニル基、アルキニル基、−Ｏ−ＲＢで表される基、−Ｎ(ＲＢ)２で表される基、−Ｓ−ＲＢで表される基、−Ｎ(ＲＢ)３で表される基、−Ｂ(−Ｏ−ＲＢ)２で表される基、−Ｓｉ(ＲＢ)３で表される基が挙げられ、これらの基の定義や例は、Ｒ３で表されるこれらの基の定義や例と、同様である。
【０１３８】
【化３９】
0005970952.tif 000040
（６）
【０１３９】
式（６）中、Ａｒ３は、（ｎ３＋２）価の芳香族複素環基を表す。
【０１４０】
Ａｒ３で表される（ｎ３＋２）価の芳香族複素環基の炭素原子数は、置換基の炭素原子数を含めないで、通常２〜６０であり、３〜３０が好ましい。
【０１４１】
Ａｒ３で表される（ｎ３＋２）価の芳香族複素環基は、下記に例示される芳香族複素環式化合物から、環を構成する炭素原子またはヘテロ原子に直接結合する（ｎ３＋２）個の水素原子を取り除いた残りの原子団であることが好ましい。
【０１４２】
【化４０】
0005970952.tif 000041
【０１４３】
【化４１】
0005970952.tif 000042
【０１４４】
【化４２】
0005970952.tif 000043
【０１４５】
【化４３】
0005970952.tif 000044
【０１４６】
【化４４】
0005970952.tif 000045
【０１４７】
【化４５】
0005970952.tif 000046
【０１４８】
【化４６】
0005970952.tif 000047
【０１４９】
【化４７】
0005970952.tif 000048
【０１５０】
【化４８】
0005970952.tif 000049
【０１５１】
【化４９】
0005970952.tif 000050
【０１５２】
【化５０】
0005970952.tif 000051
0005970952.tif 000052
【０１５３】
【化５１】
0005970952.tif 000053
【０１５４】
【化５２】
0005970952.tif 000054
【０１５５】
【化５３】
0005970952.tif 000055
【０１５６】
【化５４】
0005970952.tif 000056
【０１５７】
【化５５】
0005970952.tif 000057
【０１５８】
【化５６】
0005970952.tif 000058
【０１５９】
【化５７】
0005970952.tif 000059
【０１６０】
【化５８】
0005970952.tif 000060
【０１６１】
【化５９】
0005970952.tif 000061
【０１６２】
【化６０】
0005970952.tif 000062
【０１６３】
Ａｒ３で表される（ｎ３＋２）価の芳香族複素環基は、ピリジン、ジアザベンゼン、トリアジン、キノリン、イソキノリン、キノキサリン、インドール、カルバゾール、フラン、ベンゾフラン、ジベンゾフラン、チオフェン、ベンゾチオフェン、ジベンゾチオフェン、ホスホール、ベンゾホスホール、ジベンゾホスホール、ボロール、ベンゾボロール、ジベンゾボロール、シロール、ベンゾシロール、ジベンゾシロール、フェノキサジン、フェノチアジンまたはベンゾチアジアゾールから、環を構成する炭素原子またはヘテロ原子に直接結合する（ｎ３＋２）個の水素原子を取り除いた残りの原子団であることがより好ましい。
【０１６４】
Ａｒ３で表される（ｎ３＋２）価の芳香族複素環基は、ピリジン、ジアザベンゼン、トリアジン、キノリン、イソキノリン、インドール、カルバゾール、フェノキサジン、フェノチアジンまたはベンゾチアジアゾールから、環を構成する炭素原子またはヘテロ原子に直接結合する（ｎ３＋２）個の水素原子を取り除いた残りの原子団であることがさらに好ましい。
【０１６５】
式（６）中、Ｒ３およびｎ３は、前記と同じ意味を表す。
【０１６６】
本発明の高分子化合物において、末端の構成単位以外の構成単位として、下記式（７）で表される構成単位を含んでいてもよい。
【０１６７】
【化６１】
0005970952.tif 000063
（７）
【０１６８】
式（７）中、ｎ５は、０以上の整数を表し、好ましくは２以下であり、ｎ６は、０以上の整数を表し、好ましくは２以下である。
【０１６９】
式（７）中、Ａｒ４、Ａｒ５、Ａｒ６およびＡｒ７は、それぞれ独立に、２価の芳香族炭化水素基または芳香族複素環基を表し、これらの基は置換基を有してもよい。Ａｒ５およびＡｒ６が複数ある場合、それらは同一でも異なっていてもよい。
２価の芳香族炭化水素基および芳香族複素環基が有していてもよい置換基としては、上記式（５）におけるＲ３で表される基が有していてもよい置換基と同様のものが挙げられ、これらの基は互いに結合して環を形成していてもよい。
【０１７０】
Ａｒ４、Ａｒ５、Ａｒ６およびＡｒ７で表される２価の芳香族炭化水素基の炭素原子数は、置換基の炭素原子数を含めないで、通常６〜６０であり、６〜３０が好ましい。
【０１７１】
Ａｒ４、Ａｒ５、Ａｒ６およびＡｒ７で表される２価の芳香族炭化水素基は、上述のＡｒ２で表される（ｎ３＋２）価の芳香族炭化水素基において例示された芳香族炭化水素から、環を構成する炭素原子に直接結合する２個の水素原子を取り除いた残りの原子団であることが好ましい。
【０１７２】
Ａｒ４、Ａｒ５、Ａｒ６およびＡｒ７で表される２価の芳香族炭化水素基は、ベンゼン、ビフェニル、ターフェニル、クオターフェニル、ナフタレン、アントラセン、テトラセン、インデン、フルオレン、ベンゾフルオレン、インデノフルオレン、スピロビフルオレン、フェナントレン、ジヒドロフェナントレン、ピレン、ペリレンまたはクリセンから、環を構成する炭素原子に直接結合する２個の水素原子を取り除いた残りの原子団であることがより好ましい。
【０１７３】
Ａｒ４、Ａｒ５、Ａｒ６およびＡｒ７で表される２価の芳香族炭化水素基は、ベンゼン、ビフェニル、ナフタレン、アントラセン、フルオレン、ベンゾフルオレン、インデノフルオレン、スピロビフルオレン、フェナントレン、ジヒドロフェナントレン、ナフタセン、ピレン、ペリレンまたはクリセンから、環を構成する炭素原子に直接結合する２個の水素原子を取り除いた残りの原子団であることがさらに好ましい。
【０１７４】
Ａｒ４、Ａｒ５、Ａｒ６およびＡｒ７で表される２価の芳香族複素環基の炭素原子数は、置換基の炭素原子数を含めないで、通常２〜６０であり、３〜３０が好ましい。
【０１７５】
Ａｒ４、Ａｒ５、Ａｒ６およびＡｒ７で表される２価の芳香族複素環基は、Ａｒ３で表される（ｎ３＋２）価の芳香族複素環基において例示された芳香族複素環式化合物から、環を構成する炭素原子またはヘテロ原子に直接結合する２個の水素原子を取り除いた残りの原子団であることが好ましい。
【０１７６】
Ａｒ４、Ａｒ５、Ａｒ６およびＡｒ７で表される２価の芳香族複素環基は、ピリジン、ジアザベンゼン、トリアジン、キノリン、イソキノリン、キノキサリン、インドール、カルバゾール、フラン、ベンゾフラン、ジベンゾフラン、チオフェン、ベンゾチオフェン、ジベンゾチオフェン、ホスホール、ベンゾホスホール、ジベンゾホスホール、ボロール、ベンゾボロール、ジベンゾボロール、シロール、ベンゾシロール、ジベンゾシロール、フェノキサジン、フェノチアジンまたはベンゾチアジアゾールから、環を構成する炭素原子またはヘテロ原子に直接結合する２個の水素原子を取り除いた残りの原子団であることがより好ましい。
【０１７７】
Ａｒ４、Ａｒ５、Ａｒ６およびＡｒ７で表される２価の芳香族複素環基は、ピリジン、ジアザベンゼン、トリアジン、キノリン、イソキノリン、インドール、カルバゾール、フェノキサジン、フェノチアジンまたはベンゾチアジアゾールから、環を構成する炭素原子またはヘテロ原子に直接結合する２個の水素原子を取り除いた残りの原子団であることがより好ましい。
【０１７８】
式（７）中、Ｒ５、Ｒ６およびＲ７は、それぞれ独立に、水素原子、重水素原子、アルキル基、アルケニル基、アルキニル基、１価の芳香族炭化水素基または１価の芳香族複素環基をを表し、これらの基は置換基を有してもよい。Ｒ５およびＲ６が複数ある場合、それらは同一でも異なっていてもよい。
【０１７９】
Ｒ５、Ｒ６およびＲ７で表されるアルキル基、アルケニル基、アルキニル基、１価の芳香族炭化水素基または１価の芳香族複素環基は、前述のＲ３で表されるアルキル基、アルケニル基、アルキニル基、１価の芳香族炭化水素基および１価の芳香族複素環基の定義や例と、同様である。
【０１８０】
Ｒ５、Ｒ６およびＲ７で表されるアルキル基、アルケニル基、アルキニル基、１価の芳香族炭化水素基または１価の芳香族複素環基が有していてもよい置換基としては、上記式（５）におけるＲ３で表される基が有していてもよい置換基と同様のものが挙げられ、これらの基は互いに結合して環を形成していてもよい。
【０１８１】
Ｒ５、Ｒ６およびＲ７は、好ましくはアルキル基、１価の芳香族炭化水素基または１価の芳香族複素環基である。
【０１８２】
式（７）で表される構成単位としては、下記の構成単位が例示される。なお、当該構成単位は置換基を有していてもよく、当該置換基としては、上記式（５）におけるＲ３で表される基が有していてもよい置換基と同様のものが挙げられる。
【０１８３】
【化６２】
0005970952.tif 000064
【０１８４】
本発明の高分子化合物において、末端の構成単位以外の構成単位として、下記式（８）で表される繰り返し単位を含んでいてもよい。
【０１８５】
【化６３】
0005970952.tif 000065
（８）
【０１８６】
式（８）中、ｎ７は、０以上の整数を表し、好ましくは２以下である。
【０１８７】
式（７）中、Ａｒ８、Ａｒ９およびＡｒ１０は、それぞれ独立に、２価の芳香族炭化水素基または芳香族複素環基を表し、これらの基は置換基を有してもよい。Ａｒ９が複数ある場合、それらは同一でも異なっていてもよい。
２価の芳香族炭化水素基および芳香族複素環基が有していてもよい置換基としては、上記式（５）におけるＲ３で表される基が有していてもよい置換基と同様のものが挙げられ、これらの基は互いに結合して環を形成していてもよい。
【０１８８】
Ａｒ８、Ａｒ９およびＡｒ１０で表される２価の芳香族炭化水素基の定義や例は、上記のＡｒ４、Ａｒ５、Ａｒ６およびＡｒ７で表される２価の芳香族炭化水素基の定義や例と、同様である。
【０１８９】
Ａｒ８、Ａｒ９およびＡｒ１０で表される２価の芳香族複素環基の定義や例は、上記のＡｒ４、Ａｒ５、Ａｒ６およびＡｒ７で表される２価の芳香族複素環基の定義や例と、同様である。
【０１９０】
式（７）中、Ｚ１およびＺ２は、それぞれ独立に、−（Ｒ８）Ｃ＝Ｃ（Ｒ９）−または−Ｃ≡Ｃ−を表し、Ｚ２が複数ある場合、それらは同一でも異なっていてもよい。
【０１９１】
Ｒ８およびＲ９は、それぞれ独立に、水素原子、重水素原子、ハロゲン原子、シアノ基、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基または１価の芳香族複素環基を表し、これらの基はさらに置換基を有していてもよい。ＲＢが複数ある場合、それらは同一でも異なっていてもよく、互いに結合して環を形成してもよい。
アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基または１価の芳香族複素環基が有していてもよい置換基としては、上記式（５）におけるＲ３で表される基が有していてもよい置換基と同様のものが挙げられ、これらの基は互いに結合して環を形成していてもよい。
【０１９２】
Ｒ８およびＲ９は、好ましくは、水素原子、シアノ基、アルキル基、アルケニル基、アルキニル基、−Ｏ−ＲBで表される基、−Ｎ(ＲB)２で表される基、１価の芳香族炭化水素基または１価の芳香族複素環基である。
【０１９３】
Ｒ８およびＲ９で表されるハロゲン原子、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基および１価の芳香族複素環基の定義や例は、上記のＲ３で表されるハロゲン原子、アルキル基、アルケニル基、アルキニル基、−Ｏ−ＲBで表される基、−Ｎ(ＲB)２で表される基、−Ｓ−ＲBで表される基、−Ｐ(ＲB)２で表される基、−Ｂ(−Ｏ−ＲB)２で表される基、−Ｓｉ(ＲB)３で表される基、１価の芳香族炭化水素基および１価の芳香族複素環基の定義や例と、同様である。
【０１９４】
本実施形態の高分子化合物において、重水素原子を有する末端の構成単位以外の構成単位としては、上記の式（５）〜（８）で表される構成単位からなる群から選ばれる２種以上の構成単位を含むことが好ましい。
【０１９５】
本実施形態の高分子化合物において、重水素原子を有する末端の構成単位以外の構成単位としては、上記の式（５）で表される構成単位および上記式（６）で表される構成単位の双方を含むことがより好ましい。
【０１９６】
本実施形態の高分子化合物において、重水素原子を有する末端の構成単位以外の構成単位としては、上記の式（５）で表される構成単位および上記式（７）で表される構成単位の双方を含んでいてもよい。
【０１９７】
本実施形態の高分子化合物において、重水素原子を有する末端の構成単位以外の構成単位としては、上記の式（７）で表される構成単位および上記式（８）で表される構成単位の双方を含んでいてもよい。
【０１９８】
本実施形態の高分子化合物において、重水素原子を有する末端の構成単位以外の構成単位として、上記の式（５）で表される構成単位、上記式（６）で表される構成単位および上記式（７）で表される構成単位を含むことがより好ましい。
【０１９９】
本実施形態の高分子化合物は、共役系高分子化合物であることが好ましい。
【０２００】
本明細書において、「共役系高分子化合物」とは、二重結合（または三重結合）と単結合が交互に連なっている高分子化合物だけではなく、実質的に共役系の広がった高分子化合物も含める。
【０２０１】
二重結合（または三重結合）と単結合が交互に連なっている高分子化合物としては、ポリフルオレン、ポリフェニレンといった２価の芳香族炭化水素基を構成単位とするポリアリーレン；ポリチオフェン、ポリジベンゾフランといった２価の芳香族複素環基を構成単位とするポリへテロアリーレン；ポリフェニレンビニレン等のポリアリーレンビニレン、または、それらの構成単位が組み合わされた共重合体が例示される。
【０２０２】
実質的に共役系の広がった高分子化合物とは、二重結合と単結合が交互に連なっていないが、実質的に共役がつながっている高分子化合物を表す。具体的には、トリフェニルアミン等のへテロ原子を含む構成単位を含む高分子化合物が例示される。該高分子化合物は、二重結合と単結合が交互に連なっていないが、実質的に共役がつながっているため、共役系高分子化合物とみなす。
【０２０３】
本実施形態の高分子化合物は、共重合体である場合、如何なる共重合体であってもよく、例えば、ブロック共重合体、ランダム共重合体、交互共重合体またはグラフト共重合体のいずれであってもよい。
【０２０４】
本実施形態の高分子化合物のゲルパーミエーションクロマトグラフィー（以下、「ＧＰＣ」という）によるポリスチレン換算の数平均分子量（Ｍｎ）は、通常、１×１０３〜１×１０８であり、好ましくは１×１０４〜５×１０６である。また、本実施形態の高分子化合物のポリスチレン換算の重量平均分子量（Ｍｗ）は、通常、１×１０３〜１×１０８であり、成膜性が良好になり、かつ、高分子化合物を用いて製造される発光素子の輝度寿命がより優れるので、好ましくは５×１０３〜１×１０７である。
【０２０５】
発光素子を作製するための様々なプロセスに対する耐久性が優れ、かつ、発光素子の耐熱性が良好となるので、本実施形態の高分子化合物のガラス転移温度は、７０℃以上であることが好ましい。
【０２０６】
本実施形態の高分子化合物を用いた発光素子は、輝度寿命に優れた高性能の発光素子である。したがって、該発光素子は、液晶ディスプレイのバックライト、照明用としての曲面状や平面状の光源、セグメント表示装置、ドットマトリックス表示装置等に有用である。さらに、本実施形態の高分子化合物は、レーザー用色素、有機太陽電池用材料、有機トランジスタ用の有機半導体、導電性薄膜、有機半導体薄膜等の伝導性薄膜用材料、蛍光や燐光を発する発光性薄膜材料としても用いることができる。
【０２０７】
（重水素原子を有する末端の構成単位の原料モノマーの製造方法）
本発明の高分子化合物の製造において、重水素原子を有する原料モノマーは、和光純薬工業、アルドリッチ（Ａｌｄｒｉｃｈ）、ＣＤＮ−アイソトープス（ＣＤＮ−Ｉｓｏｔｏｐｅｓ）等から入手可能である。
【０２０８】
また、上記以外の入手方法として、例えば、ＷＯ２００９／０９６５５５、ＷＯ２００８／０６６１５８、ＷＯ０４／０６０８３１、ＷＯ０４／０１１４００、ＷＯ２００９／００５０６９、WO２００２／４７４４０、ＷＯ２０１０／１１４５８３等に記載の公知の方法により製造することも可能である。
【０２０９】
（末端の構成単位以外の構成単位の製造方法）
本発明の高分子化合物の製造において、末端の構成単位以外の構成単位の製造方法は、公知の重合反応を用いて合成することができる。なお、末端の構成単位以外の構成単位は、重水素原子を有していてもよい。
【０２１０】
上記の重合方法は、付加重合、縮合重合またはこれらの組み合わせのいずれであってもよいが、好ましくは縮合重合である。
【０２１１】
付加重合としては、アニオン重合、カチオン重合またはラジカル重合等の公知の重合方法を用いることができる。
【０２１２】
縮合重合としては、例えば、ケミカル  レビュー（Ｃｈｅｍ．Ｒｅｖ．），第１０９巻，８９７−１０９１頁（２００９年）等に記載の公知の重合方法を用いることができる。なお、末端の構成単位以外の構成単位の原料モノマーとして、ケミカル  レビュー（Ｃｈｅｍ．Ｒｅｖ．），第１０９巻，８９７−１０９１頁（２００９年）等に記載の公知の化合物を用いることもできる。
【０２１３】
縮合重合としては、Ｓｕｚｕｋｉ反応、Ｙａｍａｍｏｔｏ反応およびＢｕｃｈｗａｌｄ反応等の遷移金属を触媒として用いるカップリング反応により重合させる方法、並びに、Ｇｉｌｃｈ反応、Ｗｉｔｔｉｇ反応およびＫｎｏｅｖｅｎａｇｅｌ反応等の遷移金属を用いない反応により重合させる方法が好ましく、遷移金属を触媒として用いるカップリング反応により重合させる方法がより好ましい。
【０２１４】
カップリング反応により重合させる方法としては、Ｓｕｚｕｋｉ反応、Ｙａｍａｍｏｔｏ反応、Ｓｔｉｌｌｅ反応、Ｂｕｃｈｗａｌｄ反応、Ｈｉｙａｍａ反応、Ｕｌｌｍａｎｎ反応、Ｈｅｃｋ反応、Ｎｅｇｉｓｈｉ反応、Ｋｕｍａｄａ反応、Ｇｌａｓｅｒ反応、Ｓｏｎｏｇａｓｈｉｒａ反応により重合させる方法が好ましく、Ｓｕｚｕｋｉ反応、Ｙａｍａｍｏｔｏ反応、Ｂｕｃｈｗａｌｄ反応により重合させる方法がより好ましい。
【０２１５】
付加重合と縮合重合の組み合わせとしては、例えば、ＵＳ２００２／００４５７１９Ａ１等に記載の方法が例示される。
【０２１６】
（高分子化合物の製造方法）
本発明の高分子化合物の製造方法は、特に限定されないが、末端の構成単位以外の構成単位の原料モノマーと、重水素原子を有する末端の構成単位の原料モノマーと、を反応させることにより、重水素原子を有する末端の構成単位を形成することが好ましい。
【０２１７】
例えば、本発明の高分子化合物を付加重合により製造する場合においては、開始剤および停止剤の少なくとも一方に重水素原子を有する末端の構成単位の原料モノマーを用いることにより、重水素原子を有する末端の構成単位を形成することができる。また、付加重合により末端の構成単位以外の構成単位を形成し、次いで後述する後処理により処理した後、さらに重水素原子を有する末端の構成単位の原料モノマーとを反応させることにより、重水素原子を有する末端の構成単位を形成することもできる。
【０２１８】
例えば、本発明の高分子化合物を縮合重合により製造する場合においては、末端封止剤に重水素原子を有する末端の構成単位の原料モノマーを用いることにより、重水素原子を有する末端の構成単位を形成することができる。該末端封止剤と、末端の構成単位以外の構成単位との反応はいつ行ってもよく、重合中または重合後が好ましい。
【０２１９】
前記重合後には、上記縮合重合により末端の構成単位以外の構成単位を形成し、次いで後述する後処理により処理した後も含まれる。
【０２２０】
末端の構成単位以外の構成単位の原料モノマーと、重水素原子を有する末端の構成単位の原料モノマーと、の反応としては、Ｓｕｚｕｋｉ反応、Ｙａｍａｍｏｔｏ反応およびＢｕｃｈｗａｌｄ反応等の遷移金属を触媒として用いるカップリング反応、並びに、Ｗｉｔｔｉｇ反応およびＫｎｏｅｖｅｎａｇｅｌ反応等の遷移金属を用いない反応を用いることができ、遷移金属を触媒として用いるカップリング反応が好ましく、Ｓｕｚｕｋｉ反応、Ｙａｍａｍｏｔｏ反応、Ｓｔｉｌｌｅ反応、Ｂｕｃｈｗａｌｄ反応、Ｈｉｙａｍａ反応、Ｕｌｌｍａｎｎ反応、Ｈｅｃｋ反応、Ｎｅｇｉｓｈｉ反応、Ｋｕｍａｄａ反応、Ｇｌａｓｅｒ反応、Ｓｏｎｏｇａｓｈｉｒａ反応がより好ましく、Ｓｕｚｕｋｉ反応、Ｙａｍａｍｏｔｏ反応、Ｂｕｃｈｗａｌｄ反応がさらに好ましい。
【０２２１】
重合反応の後処理は、公知の方法で行うことができ、例えば、分液により水溶性不純物を除去する方法や、メタノール等の低級アルコールに重合反応後の反応液を加えて、析出させた沈殿を濾過、乾燥させる方法等を、単独または組み合わせて行うことができる。
【０２２２】
本実施形態の高分子化合物の純度が低い場合には、再結晶、再沈殿、ソックスレー抽出器による連続抽出、カラムクロマトグラフィー等の通常の方法にて精製すればよいが、本実施形態の高分子化合物を発光素子の製造に用いる場合、その純度が発光特性等の発光素子の性能に影響を与えることがあるため、縮合重合後、再沈精製、クロマトグラフィーによる分別等の純化処理をすることが好ましい。
【０２２３】
（組成物）
本発明の組成物は、本発明の高分子化合物と、正孔輸送性材料、電子輸送性材料および発光材料からなる群から選ばれる少なくとも一種の材料と、を含有する組成物である。
【０２２４】
正孔輸送性材料としては、ポリビニルカルバゾールおよびその誘導体、ポリシランおよびその誘導体、側鎖または主鎖に芳香族アミンを有するポリシロキサン誘導体、ピラゾリン誘導体、アリールアミン誘導体、スチルベン誘導体、ポリアニリンおよびその誘導体、ポリチオフェンおよびその誘導体、ポリピロールおよびその誘導体、ポリ（ｐ−フェニレンビニレン）およびその誘導体、ポリ（２，５−チエニレンビニレン）およびその誘導体等が挙げられる。その他にも、特開昭６３−７０２５７号公報、特開昭６３−１７５８６０号公報、特開平２−１３５３５９号公報、特開平２−１３５３６１号公報、特開平２−２０９９８８号公報、特開平３−３７９９２号公報、特開平３−１５２１８４号公報、ケミカル  レビュー（Ｃｈｅｍ．Ｒｅｖ．），第１０９巻，８９７−１０９１頁（２００９年）に記載された正孔輸送性材料も挙げられる。
【０２２５】
正孔輸送性材料の含有量は、組成物中の本発明の高分子化合物１００重量部に対して、好ましくは１〜５００重量部、より好ましくは５〜２００重量部である。
【０２２６】
電子輸送性材料としては、オキサジアゾール誘導体、アントラキノジメタンおよびその誘導体、ベンゾキノンおよびその誘導体、ナフトキノンおよびその誘導体、アントラキノンおよびその誘導体、テトラシアノアントラキノジメタンおよびその誘導体、フルオレノン誘導体、ジフェニルジシアノエチレンおよびその誘導体、ジフェノキノン誘導体、８−ヒドロキシキノリンおよびその誘導体の金属錯体、ポリキノリンおよびその誘導体、ポリキノキサリンおよびその誘導体、ポリフルオレンおよびその誘導体、アントラセンおよびその誘導体等が挙げられる。その他にも、特開昭６３−７０２５７号公報、特開昭６３−１７５８６０号公報、特開平２−１３５３５９号公報、特開平２−１３５３６１号公報、特開平２−２０９９８８号公報、特開平３−３７９９２号公報、特開平３−１５２１８４号公報、ケミカル  レビュー（Ｃｈｅｍ．Ｒｅｖ．），第１０９巻，８９７−１０９１頁（２００９年）に記載された電子輸送性材料も挙げられる。
【０２２７】
電子輸送性材料の含有量は、組成物中の本発明の高分子化合物１００重量部に対して、好ましくは１〜５００重量部であり、より好ましくは５〜２００重量部である。
【０２２８】
発光材料としては、蛍光発光材料、燐光発光材料等が挙げられる。
【０２２９】
蛍光発光材料の例としては、ナフタレン誘導体、アントラセンおよびその誘導体、ペリレンおよびその誘導体、ポリメチン系色素、キサンテン系色素、クマリン系色素、シアニン系色素等の色素類、８−ヒドロキシキノリンを配位子として有する金属錯体、８−ヒドロキシキノリン誘導体を配位子として有する金属錯体、その他の蛍光性金属錯体、芳香族アミン、テトラフェニルシクロペンタジエンおよびその誘導体、テトラフェニルブタジエンおよびその誘導体、スチルベン系、含ケイ素芳香族系、オキサゾール系、フロキサン系、チアゾール系、テトラアリールメタン系、チアジアゾール系、ピラゾール系、メタシクロファン系、アセチレン系等の低分子化合物の蛍光性材料、ケミカル  レビュー（Ｃｈｅｍ．Ｒｅｖ．），第１０９巻，８９７−１０９１頁（２００９年）等に記載の高分子化合物の蛍光材料が挙げられる。その他にも、特開昭５７−５１７８１号公報、特開昭５９−１９４３９３号公報等に記載された発光材料も挙げられる。
【０２３０】
燐光発光材料の例としては、イリジウム錯体、白金錯体等の三重項発光錯体が挙げられる。
【０２３１】
三重項発光錯体としては、例えば、イリジウムを中心金属とするＩｒ（ｐｐｙ）３、Ｂｔｐ２Ｉｒ（ａｃａｃ）、ＦＩｒｐｉｃ、ＣＯＭ−１、ＣＯＭ−２、ＣＯＭ−３、ＣＯＭ−４、ＣＯＭ−５、ＣＯＭ−６、ＣＯＭ−７、ＣＯＭ−８、アメリカンダイソース社から市販されているＡＤＳ０６６ＧＥ等のイリジウム錯体、白金を中心金属とするＰｔＯＥＰ等の白金錯体、ユーロピウムを中心金属とするＥｕ（ＴＴＡ）３ｐｈｅｎ等のユーロピウム錯体等の低分子化合物が挙げられる。これらの三重項発光錯体は、以下の化学式で表されるものである。
【０２３２】
【化６４】
0005970952.tif 000066
【０２３３】
【化６５】
0005970952.tif 000067
【０２３４】
また、燐光発光材料として、例えば、ケミカル  レビュー（Ｃｈｅｍ．Ｒｅｖ．），第１０９巻，８９７−１０９１頁（２００９年）等に記載の高分子化合物の燐光発光材料も挙げられる。
【０２３５】
発光材料の含有量は、組成物中の本発明の高分子化合物１００重量部に対して、好ましくは１〜５００重量部であり、より好ましくは５〜２００重量部である。
【０２３６】
本発明の組成物は、本発明の高分子化合物と、溶媒と、を含有する組成物（以下、「液状組成物」ということがある。）であってもよく、好ましくは本発明の高分子化合物を有機溶媒に溶解または分散させた組成物である。このような液状組成物は、インク、ワニスとも呼ばれる。本発明の液状組成物は、後述するように、発光素子に使用する有機薄膜を形成する際に好適に使用することができる。なお、本発明の液状組成物には、上記の正孔輸送性材料、電子輸送性材料および発光材料からなる群より選ばれる少なくとも１種の材料を更に含有していてもよい。
【０２３７】
本発明の組成物は、その他の物質が含有されていてもよい。その他の物質としては、酸化防止剤、粘度調整剤、界面活性剤等が挙げられる。
【０２３８】
ここで、有機溶媒としては、本発明の高分子化合物が溶解または分散する限り、特に限定されないが、以下の有機溶媒（以下、「溶媒群」ということがある。）が挙げられる。
【０２３９】
芳香族炭化水素系溶媒：トルエン、キシレン（各異性体またはそれらの混合物）、１，２，３−トリメチルベンゼン、１，２，４−トリメチルベンゼン、メシチレン（１，３，５−トリメチルベンゼン）、エチルベンゼン、プロピルベンゼン、イソプロピルベンゼン、ブチルベンゼン、イソブチルベンゼン、２−フェニルブタン、ｔｅｒｔ−ブチルベンゼン、ペンチルベンゼン、ネオペンチルベンゼン、イソアミルベンゼン、ヘキシルベンゼン、シクロヘキシルベンゼン、ヘプチルベンゼン、オクチルベンゼン、３−プロピルトルエン、４−プロピルトルエン、１−メチル−４−プロピルベンゼン、１，４−ジエチルベンゼン、１，４−ジプロピルベンゼン、１，４−ジ−ｔｅｒｔ−ブチルベンゼン、インダン、テトラリン（１，２，３，４−テトラヒドロナフタレン）等。
【０２４０】
脂肪族炭化水素系溶媒：ｎ−ペンタン、ｎ−ヘキサン、シクロヘキサン、メチルシクロヘキサン、ｎ−へプタン、ｎ−オクタン、ｎ−ノナン、ｎ−デカン、デカリン等。
【０２４１】
芳香族系エーテル系溶媒：アニソール、エトキシベンゼン、プロポキシベンゼン、ブチロキシベンゼン、ペンチルオキシベンゼン、シクロペンチルオキシベンゼン、ヘキシルオキシベンゼン、シクロヘキシルオキシベンゼン、ヘプチルオキシベンゼン、オクチルオキシベンゼン、２−メチルアニソール、３−メチルアニソール、４−メチルアニソール、４−エチルアニソール、４−プロピルアニソール、４−ブチルアニソール、４−ペンチルアニソール、４−ヘキシルアニソール、ジフェニルエーテル、４−メチルフェノキシベンゼン、４−エチルフェノキシベンゼン、４−プロピルフェノキシベンゼン、４−ブチルフェノキシベンゼン、４−ペンチルフェノキシベンゼン、４−ヘキシルフェノキシベンゼン、４−フェノキシトルエン、３−フェノキシトルエン、１，３−ジメトキシベンゼン、２，６−ジメチルアニソール、２，５−ジメチルアニソール、２，３−ジメチルアニソール、３，５−ジメチルアニソール等。
【０２４２】
脂肪族エーテル系溶媒：テトラヒドロフラン、ジオキサン、ジオキソラン等。
【０２４３】
ケトン系溶媒：アセトン、メチルエチルケトン、メチルイソブチルケトン、シクロヘキサノン、アセトフェノン等。
【０２４４】
エステル系溶媒：酢酸エチル、酢酸ブチル、安息香酸メチル、エチルセルソルブアセテート等。
【０２４５】
塩素化溶媒：塩化メチレン、クロロホルム、１，２−ジクロロエタン、１，１，２−トリクロロエタン、クロロベンゼン、ｏ−ジクロロベンゼン等。
【０２４６】
アルコール系溶媒：メタノール、エタノール、プロパノール、イソプロパノール、シクロヘキサノール、フェノール等。
【０２４７】
多価アルコールおよびその誘導体：エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等。
【０２４８】
非プロトン性極性溶媒：ジメチルスルホキシド、Ｎ−メチル−２−ピロリドン、Ｎ，Ｎ−ジメチルホルムアミド、Ｎ，Ｎ−ジメチルアセトアミド等。
【０２４９】
これらの有機溶媒は、一種単独で用いても二種以上を用いた混合溶媒として使用してもよい。混合溶媒を用いる場合、上記の溶媒群における溶媒の二種または三種以上を組み合わせることが好ましいが、上記例示の同じ系の溶媒群から複数を組み合わせても、異なる系の溶媒群から１種以上ずつを組み合わせてもよい。その組成比は、各溶媒の物性、および、高分子化合物等の溶解性を考慮して決めることができる。
【０２５０】
上記例示の同じ系の溶媒群から複数種を選んで組み合わせる場合の好ましい例としては、芳香族炭化水素系溶媒から複数種、芳香族エーテル系溶媒から複数種が挙げられる。
【０２５１】
上記例示の異なる系の溶媒群から１種以上ずつを選んで組み合わせる場合の好ましい例としては、以下の組み合わせが挙げられる。
芳香族炭化水素系溶媒と脂肪族炭化水素系溶媒；芳香族炭化水素系溶媒と芳香族エーテル系溶媒；芳香族炭化水素系溶媒と脂肪族エーテル系溶媒；芳香族炭化水素系溶媒と非プロトン性極性溶媒；芳香族エーテル系溶媒と非プロトン性極性溶媒等。
また、単独溶媒または混合有機溶媒に水を添加することもできる。
【０２５２】
これらの有機溶媒のうち、ベンゼン環を含む構造を有し、融点が０℃以下であり、かつ、沸点が１００℃以上である有機溶媒を一種以上含む単独溶媒または混合溶媒が、粘度および成膜性が良好であるので好ましく、なかでも芳香族炭化水素系溶媒、芳香族エーテル系溶媒を一種以上含む単独溶媒または混合溶媒がより好ましい。
【０２５３】
有機溶媒は、一種単独で用いても二種以上を用いた混合溶媒として使用してもよいが、成膜性を制御することができるので、混合溶媒を用いることが好ましい。有機溶媒は、必要に応じ、洗浄、蒸留、吸着剤への接触等の方法により精製を行ってから使用してもよい。
【０２５４】
上記液状組成物によれば、本発明の高分子化合物を含有する有機薄膜を容易に製造することができる。具体的には、上記液状組成物を基板上に塗布して、加熱、送風、減圧等により有機溶媒を留去することにより、本発明の高分子化合物を含有する有機薄膜が得られる。有機溶媒の留去は、使用される有機溶媒に応じて条件を変更することができ、例えば、５０〜１５０℃での加熱または１０−３Ｐａ程度での減圧等が条件として挙げられる。
【０２５５】
塗布には、スピンコート法、キャスティング法、マイクログラビア法、グラビアコート法、バーコート法、ロールコート法、ワイヤーバーコート法、ディップコート法、スリットコート法、キャピラリーコート法、スプレーコート法、スクリーン印刷法、フレキソ印刷法、オフセット印刷法、インクジェット印刷法、ノズルコート法等の塗布法を用いることができる。
【０２５６】
上記液状組成物の好適な粘度は印刷法によっても異なるが、２５℃において、好ましくは０．５〜１０００ｍＰａ・ｓであり、より好ましくは０．５〜５００ｍＰａ・ｓである。また、インクジェット印刷法のように上記液状組成物が吐出装置を経由する場合、吐出時の目詰まりや飛行曲がりを防止するために２５℃における粘度は、好ましくは０．５〜５０ｍＰａ・ｓであり、より好ましくは０．５〜２０ｍＰａ・ｓである。液状組成物中の本発明の高分子化合物の濃度は、限定されないが、０．０１〜１０重量％であることが好ましく、０．１〜５重量％であることがより好ましい。
【０２５７】
（有機薄膜）
本発明の有機薄膜は、本発明の高分子化合物を含有する有機薄膜である。本発明の有機薄膜は、上記液状組成物から容易に製造することができる。
【０２５８】
本発明の有機薄膜の種類としては、発光性薄膜、導電性薄膜、有機半導体薄膜などが挙げられる。導電性薄膜としては、電子輸送性薄膜または正孔輸送性薄膜が挙げられる。
【０２５９】
発光性薄膜は、発光素子の発光効率が良好になり得るので、発光量子収率が３０％以上であることが好ましく、５０％以上であることがより好ましく、６０％以上であることがさらに好ましく、７０％以上であることが特に好ましい。
【０２６０】
導電性薄膜は、表面抵抗が１ＫΩ／□以下であることが好ましく、１００Ω／□以下であることがより好ましく、１０Ω／□以下であることがさらに好ましい。導電性薄膜に、ルイス酸、イオン性化合物等をドープすることにより、電気伝導度を高めることができる。
【０２６１】
有機半導体薄膜は、電子移動度または正孔移動度のいずれかが大きい方が、好ましくは、１０−５ｃｍ２／Ｖ／ｓ以上であり、より好ましくは１０−３ｃｍ２／Ｖ／ｓであり、さらに好ましくは１０−１ｃｍ２／Ｖ／ｓである。また、有機半導体薄膜を用いて、有機トランジスタを作製することができる。具体的には、ＳｉＯ２等の絶縁膜とゲート電極とを形成したＳｉ基板上に有機半導体膜を形成し、Ａｕ等でソース電極とドレイン電極を形成することにより、有機トランジスタとすることができる。
【０２６２】
（有機トランジスタ）
本実施形態の有機トランジスタは、本実施形態の高分子化合物を含む有機トランジスタである。以下、有機トランジスタの一態様である電界効果型トランジスタを説明する。
【０２６３】
本実施形態の高分子化合物は、高い電荷輸送性を持ち得るため、電界効果型トランジスタの材料として、中でも有機半導体層（活性層）として好適に用いることができる。電界効果型トランジスタの構造としては、通常は、ソース電極およびドレイン電極が本実施形態の高分子化合物を含有する有機半導体層（活性層）に接して設けられており、さらに有機半導体層（活性層）に接した絶縁層を挟んでゲート電極が設けられていればよい。
【０２６４】
電界効果型トランジスタは、通常支持基板上に形成される。支持基板としては、ガラス基板やフレキシブルなフィルム基板やプラスチック基板も用いることができる。
【０２６５】
電界効果型トランジスタは、公知の方法、例えば、特開平５−１１００６９号広報に記載の方法により製造することができる。
【０２６６】
有機半導体層（活性層）を形成する際に、上記液状組成物を用いることが製造上有利であり好ましい。液状組成物（特に、本実施形態の高分子化合物を有機溶媒に溶解させた溶液）からの成膜には、スピンコート法、キャスティング法、マイクログラビア法、グラビアコート法、バーコート法、ロールコート法、ワイヤーバーコート法、ディップコート法、スリットコート法、キャピラリーコート法、スプレーコート法、スクリーン印刷法、フレキソ印刷法、オフセット印刷法、インクジェット印刷法、ノズルコート法等の塗布法を用いることができる。
【０２６７】
電界効果型トランジスタを作製後、封止してなる封止電界効果型トランジスタが好ましい。これにより、電界効果型トランジスタが、大気から遮断され、電界効果型トランジスタの特性の低下を抑えることができる。
【０２６８】
上記封止の方法としては、紫外（ＵＶ）硬化樹脂、熱硬化樹脂や無機のＳｉＯＮｘ膜等でカバーする方法、ガラス板やフィルムをＵＶ硬化樹脂、熱硬化樹脂等で張り合わせる方法等が挙げられる。大気との遮断を効果的に行うため電界効果型トランジスタを作製後、封止するまでの工程を大気に曝すことなく（例えば、乾燥した窒素ガス雰囲気中、真空中等で）行うことが好ましい。
【０２６９】
（有機光電変換素子）
本実施形態の有機光電変換素子（例えば、有機太陽電池素子等）は、本実施形態の高分子化合物を含む有機光電変換素子である。
【０２７０】
本実施形態の高分子化合物は、有機光電変換素子の材料として、中でも有機半導体と金属との界面を利用するショットキー障壁型素子の有機半導体層として、また、有機半導体と無機半導体あるいは有機半導体どうしの界面を利用するｐｎヘテロ接合型素子の有機半導体層として、好適に用いることができる。
【０２７１】
さらに、ドナー・アクセプターの接触面積を増大させたバルクへテロ接合型素子における電子供与性高分子化合物、電子受容性高分子化合物として、また、高分子化合物・低分子化合物の複合系を用いる有機光電変換素子、例えば、電子受容体としてフラーレン誘導体を分散したバルクへテロ接合型有機光電変換素子の電子供与性高分子化合物として、好適に用いることができる。
【０２７２】
有機光電変換素子の構造としては、例えば、ｐｎヘテロ接合型素子では、オーム性電極、例えば、ＩＴＯ上に、ｐ型半導体層を形成し、さらに、ｎ型半導体層を積層し、その上にオーム性電極が設けられていればよい。
【０２７３】
有機光電変換素子は、通常は支持基板上に形成される。支持基板としては、ガラス基板や、フレキシブルなフィルム基板やプラスチック基板も用いることができる。
【０２７４】
有機光電変換素子は、公知の方法、例えば、Ｓｙｎｔｈ．Ｍｅｔ．，１０２，９８２（１９９９）に記載の方法やＳｃｉｅｎｃｅ，２７０，１７８９（１９９５）に記載の方法により製造することができる。
【０２７５】
（発光素子）
次に、本発明の発光素子について説明する。
【０２７６】
本発明の発光素子は、陽極と、陰極と、該陽極および該陰極の間に存在する有機層と、を備え、上記有機層に本発明の高分子化合物を含有する。
【０２７７】
上記有機層としては、発光層、正孔輸送層、正孔注入層、電子輸送層および電子注入層等が挙げられる。発光層は、発光する機能を有する層を意味する。正孔輸送層は、正孔を輸送する機能を有する層を意味する。電子輸送層は、電子を輸送する機能を有する層を意味する。なお、電子輸送層と正孔輸送層を総称して電荷輸送層といい、電子注入層と正孔注入層を総称して電荷注入層という。上記有機層は、発光層一層のみからなっていてもよく（すなわち、一層中にこれらの各層の機能が含まれる）、発光層、並びに正孔輸送層、正孔注入層、電子輸送層および電子注入層から選ばれる層からなる多層構造であってもよい。
【０２７８】
本発明の高分子化合物を含有する有機層は、発光層、正孔輸送層、正孔注入層、電子輸送層および電子注入層からなる群より選ばれる１種以上の層であることが好ましい。
【０２７９】
本発明の高分子化合物を含有する有機層が発光層である場合には、発光層がさらに正孔輸送材料、電子輸送材料、発光材料、添加剤等を含んでいてもよい。ここで、発光材料とは、蛍光または燐光を発する材料を意味する。
【０２８０】
本発明の高分子化合物を含有する有機層が、本発明の高分子化合物と正孔輸送性材料と、を含有する場合には、本発明の高分子化合物１００重量部に対して、正孔輸送性材料の含有量は、通常１〜５００重量部であり、好ましくは５〜２００重量部である。
【０２８１】
本発明の高分子化合物を含有する有機層が、本発明の高分子化合物と電子輸送性材料とを含有する場合には、本発明の高分子化合物１００重量部に対して、電子輸送性材料の含有量は、通常１〜５００重量部であり、好ましくは５〜２００重量部である。
【０２８２】
本発明の高分子化合物を含有する有機層が、本発明の高分子化合物と発光材料とを含有する場合には、本発明の高分子化合物１００重量部に対して、発光材料の含有量は、通常、１〜５００重量部であり、好ましくは５〜２００重量部である。
【０２８３】
正孔輸送材料、電子輸送材料および発光材料は、公知の低分子量の化合物、三重項発光錯体、高分子量の化合物が使用できる。
【０２８４】
高分子量の化合物としては、ＷＯ９９／１３６９２、ＷＯ９９／４８１６０、ＧＢ２３４０３０４Ａ、ＷＯ００／５３６５６、ＷＯ０１／１９８３４、ＷＯ００／５５９２７、ＧＢ２３４８３１６、ＷＯ００／４６３２１、ＷＯ００／０６６６５、ＷＯ９９／５４９４３、ＷＯ９９／５４３８５、ＵＳ５７７７０７０、ＷＯ９８／０６７７３、ＷＯ９７／０５１８４、ＷＯ００／３５９８７、ＷＯ００／５３６５５、ＷＯ０１／３４７２２、ＷＯ９９／２４５２６、ＷＯ００／２２０２７、ＷＯ００／２２０２６、ＷＯ９８／２７１３６、ＵＳ５７３６３６、ＷＯ９８／２１２６２、ＵＳ５７４１９２１、ＷＯ９７／０９３９４、ＷＯ９６／２９３５６、ＷＯ９６／１０６１７、ＥＰ０７０７０２０、ＷＯ９５／０７９５５、特開２００１−１８１６１８号公報、特開２００１−１２３１５６号公報、特開２００１−３０４５号公報、特開２０００−３５１９６７号公報、特開２０００−３０３０６６号公報、特開２０００−２９９１８９号公報、特開２０００−２５２０６５号公報、特開２０００−１３６３７９号公報、特開２０００−１０４０５７号公報、特開２０００−８０１６７号公報、特開平１０−３２４８７０号公報、特開平１０−１１４８９１号公報、特開平９−１１１２３３号公報、特開平９−４５４７８号公報に記載されているフルオレンジイル基を構成単位とする重合体および共重合体（以下、「（共）重合体」という。）、アリーレン基を構成単位とする（共）重合体、アリーレンビニレン基を構成単位とする（共）重合体、２価の芳香族アミン残基を構成単位とする（共）重合体等が挙げられる。
【０２８５】
低分子量の化合物としては、ナフタレン誘導体、アントラセンおよびその誘導体、ペリレンおよびその誘導体、ポリメチン系、キサンテン系、クマリン系、シアニン系等の色素類、８−ヒドロキシキノリンおよびその誘導体の金属錯体、芳香族アミン、テトラフェニルシクロペンタジエンおよびその誘導体、テトラフェニルブタジエンおよびその誘導体が挙げられ、具体的には、特開昭５７−５１７８１号公報、特開昭５９−１９４３９３号公報に記載されている化合物が挙げられる。
【０２８６】
三重項発光錯体としては、上記の三重項発光錯体が使用できる。
【０２８７】
発光層の厚さは、用いる材料によって最適値が異なり、駆動電圧と発光効率が適度な値となるように選択すればよいが、通常、１ｎｍ〜１μｍであり、好ましくは２ｎｍ〜５００ｎｍであり、より好ましくは５ｎｍ〜２００ｎｍであり、さらに好ましくは５０ｎｍ〜１５０ｎｍである。
【０２８８】
発光層の形成方法としては、上記液状組成物からの成膜による方法が挙げられる。液状組成物からの成膜には、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法等の塗布法を用いることができるが、パターン形成や多色の塗分けが容易であるので、スクリーン印刷法、フレキソ印刷法、オフセット印刷法、インクジェットプリント法等の印刷法が好ましい。
【０２８９】
本発明の発光素子としては、陰極と発光層との間に電子輸送層を設けた発光素子、陽極と発光層との間に正孔輸送層を設けた発光素子、陰極と発光層との間に電子輸送層を設け、かつ、陽極と発光層との間に正孔輸送層を設けた発光素子が挙げられる。本実施形態の発光素子において、本発明の高分子化合物は、発光層に含まれることが好ましい。
【０２９０】
このような発光素子の構造としては、以下のａ）〜ｄ）の構造が例示される。なお、「／」は、その前後の層が隣接して積層していることを示す（例えば、「陽極／発光層」とは、陽極と発光層とが隣接して積層していることを示す。以下同じ。）。
ａ）陽極／発光層／陰極
ｂ）陽極／正孔輸送層／発光層／陰極
ｃ）陽極／発光層／電子輸送層／陰極
ｄ）陽極／正孔輸送層／発光層／電子輸送層／陰極
【０２９１】
また、これら構造の各々について、発光層と陽極との間に、発光層に隣接して正孔輸送層を設けてもよい。このような発光素子の構造としては、以下のａ’）〜ｄ’）の構造が例示される。
ａ’）陽極／正孔輸送層／発光層／陰極
ｂ’）陽極／正孔輸送層／正孔輸送層／発光層／陰極
ｃ’）陽極／正孔輸送層／発光層／電子輸送層／陰極
ｄ’）陽極／正孔輸送層／正孔輸送層／発光層／電子輸送層／陰極
【０２９２】
本実施形態の発光素子が正孔輸送層を有する場合、正孔輸送層には、正孔輸送性材料が含まれる。正孔輸送性材料（高分子量の化合物、低分子量の化合物のいずれであってもよい。）としては、ポリビニルカルバゾールおよびその誘導体、ポリシランおよびその誘導体、側鎖または主鎖に芳香族アミン構造を有するポリシロキサン誘導体、ピラゾリン誘導体、アリールアミン誘導体、スチルベン誘導体、トリフェニルジアミン誘導体、ポリアニリンおよびその誘導体、ポリチオフェンおよびその誘導体、ポリピロールおよびその誘導体、ポリ（ｐ−フェニレンビニレン）およびその誘導体、ポリ（２，５−チエニレンビニレン）およびその誘導体等や、特開昭６３−７０２５７号公報、同６３−１７５８６０号公報、特開平２−１３５３５９号公報、同２−１３５３６１号公報、同２−２０９９８８号公報、同３−３７９９２号公報、同３−１５２１８４号公報に記載されているものが例示される。
【０２９３】
これらの中でも、高分子量の化合物としては、ポリビニルカルバゾールおよびその誘導体、ポリシランおよびその誘導体、側鎖または主鎖に芳香族アミン構造を有するポリシロキサン誘導体、ポリアニリンおよびその誘導体、ポリチオフェンおよびその誘導体、ポリ（ｐ−フェニレンビニレン）およびその誘導体、ポリ（２，５−チエニレンビニレン）およびその誘導体が好ましく、ポリビニルカルバゾールおよびその誘導体、ポリシランおよびその誘導体、側鎖または主鎖に芳香族アミン構造を有するポリシロキサン誘導体がより好ましい。
【０２９４】
これらの中でも、低分子量の化合物としては、ピラゾリン誘導体、アリールアミン誘導体、スチルベン誘導体、トリフェニルジアミン誘導体が好ましい。これらの低分子量の化合物は、高分子バインダーに分散させて用いることが好ましい。
【０２９５】
上記高分子バインダーとしては、電荷輸送を極度に阻害せず、可視光に対する吸収が強くない化合物が好ましく、ポリ（Ｎ−ビニルカルバゾール）、ポリアニリンおよびその誘導体、ポリチオフェンおよびその誘導体、ポリ（ｐ−フェニレンビニレン）およびその誘導体、ポリ（２，５−チエニレンビニレン）およびその誘導体、ポリカーボネート、ポリアクリレート、ポリメチルアクリレート、ポリメチルメタクリレート、ポリスチレン、ポリ塩化ビニル、ポリシロキサンが例示される。
【０２９６】
ポリビニルカルバゾールおよびその誘導体は、例えば、ビニルモノマーからカチオン重合またはラジカル重合によって得られる。
【０２９７】
ポリシランおよびその誘導体としては、ケミカル・レビュー（Ｃｈｅｍ．Ｒｅｖ．）第８９巻、１３５９頁（１９８９年）、英国特許ＧＢ２３００１９６号公開明細書に記載の化合物が例示される。合成方法もこれらに記載の方法を用いることができるが、特にキッピング法が好適に用いられる。
【０２９８】
ポリシロキサンおよびその誘導体は、シロキサン骨格構造には正孔輸送性がほとんどないので、側鎖または主鎖に上記低分子量の正孔輸送性の構造を有する化合物が好ましく、正孔輸送性の芳香族アミン構造を側鎖または主鎖に有する化合物がより好ましい。
【０２９９】
正孔輸送層の成膜の方法としては、低分子量の化合物を用いる場合には、高分子バインダーとの液状組成物からの成膜による方法が例示され、高分子量の化合物（本実施形態の高分子化合物を含む。）を用いる場合には、上記の液状組成物からの成膜による方法が例示される。
【０３００】
液状組成物からの成膜に用いる溶媒としては、正孔輸送性材料を溶解または均一に分散できるものが好ましい。溶媒としては、上記本発明の液状組成物の項目で説明したものが挙げられる。
【０３０１】
液状組成物からの成膜には、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法等の塗布法を用いることができる。
【０３０２】
正孔輸送層の厚さは、用いる材料によって最適値が異なり、駆動電圧と発光効率が適切な値となるように選択すればよく、通常、１ｎｍ〜１μｍであり、好ましくは２〜５００ｎｍであり、より好ましくは５〜２００ｎｍである。
【０３０３】
本実施形態の発光素子が電子輸送層を有する場合、電子輸送層には、上記の電子輸送性材料（高分子量の化合物、低分子量の化合物のいずれであってもよい）が含まれる。電子輸送性材料としては、公知のものが使用できるが、オキサジアゾール誘導体、アントラキノジメタンおよびその誘導体、ベンゾキノンおよびその誘導体、ナフトキノンおよびその誘導体、アントラキノンおよびその誘導体、テトラシアノアントラキノジメタンおよびその誘導体、フルオレノン誘導体、ジフェニルジシアノエチレンおよびその誘導体、ジフェノキノン誘導体、８−ヒドロキシキノリンおよびその誘導体の金属錯体、ポリキノリンおよびその誘導体、ポリキノキサリンおよびその誘導体、ポリフルオレンおよびその誘導体等や、特開昭６３−７０２５７号公報、特開昭６３−１７５８６０号公報、特開平２−１３５３５９号公報、特開平２−１３５３６１号公報、特開平２−２０９９８８号公報、特開平３−３７９９２号公報、特開平３−１５２１８４号公報に記載されている化合物が例示され、オキサジアゾール誘導体、ベンゾキノンおよびその誘導体、アントラキノンおよびその誘導体、８−ヒドロキシキノリンおよびその誘導体の金属錯体、ポリキノリンおよびその誘導体、ポリキノキサリンおよびその誘導体、ポリフルオレンおよびその誘導体が好ましく、２−（４−ビフェニリル）−５−（４−ｔｅｒｔ−ブチルフェニル）−１，３，４−オキサジアゾール、ベンゾキノン、アントラキノン、トリス（８−キノリノール）アルミニウム、ポリキノリンがさらに好ましい。
【０３０４】
電子輸送層の成膜法としては、低分子量の化合物を用いる場合には、粉末からの真空蒸着法、または液状組成物もしくは溶融状態からの成膜による方法が例示され、高分子量の化合物を用いる場合には、液状組成物または溶融状態からの成膜による方法が例示される。液状組成物または溶融状態からの成膜による方法では、上記高分子バインダーを併用してもよい。
【０３０５】
液状組成物からの成膜に用いる溶媒は、電子輸送性材料と、必要に応じて高分子バインダーと、を溶解または均一に分散できる溶媒が好ましい。溶媒としては、上記本発明の液状組成物の項目で説明したものが挙げられる。
【０３０６】
液状組成物または溶融状態からの成膜には、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法等の塗布法を用いることができる。
【０３０７】
電子輸送層の厚さは、用いる材料によって最適値が異なり、駆動電圧と発光効率が適切な値となるように選択すればよく、通常、１ｎｍ〜１μｍであり、好ましくは２〜５００ｎｍであり、より好ましくは５〜２００ｎｍである。
【０３０８】
正孔注入層、電子注入層は、電極に隣接して設けた電荷輸送層のうち、電極からの電荷注入効率を改善する機能を有し、発光素子の駆動電圧を下げる効果を有するものである。
【０３０９】
電極との密着性向上や電極からの電荷注入の改善のために、電極に隣接して電荷注入層または絶縁層（通常、平均の厚さで０．５〜４．０ｎｍであり、以下、同じである）を設けてもよく、また、界面の密着性向上や混合の防止等のために電荷輸送層や発光層の界面に薄いバッファー層を挿入してもよい。
【０３１０】
積層する層の順番や数および各層の厚さは、発光素子の発光効率や素子寿命を勘案して調整すればよい。
【０３１１】
電荷注入層（電子注入層、正孔注入層）を設けた本実施形態に係る発光素子としては、陰極に隣接して電荷注入層を設けた発光素子、陽極に隣接して電荷注入層を設けた発光素子が挙げられる。このような発光素子の構造としては、以下のｅ）〜ｐ）の構造が挙げられる。
ｅ）陽極／電荷注入層／発光層／陰極
ｆ）陽極／発光層／電荷注入層／陰極
ｇ）陽極／電荷注入層／発光層／電荷注入層／陰極
ｈ）陽極／電荷注入層／正孔輸送層／発光層／陰極
ｉ）陽極／正孔輸送層／発光層／電荷注入層／陰極
ｊ）陽極／電荷注入層／正孔輸送層／発光層／電荷注入層／陰極
ｋ）陽極／電荷注入層／発光層／電子輸送層／陰極
ｌ）陽極／発光層／電子輸送層／電荷注入層／陰極
ｍ）陽極／電荷注入層／発光層／電子輸送層／電荷注入層／陰極
ｎ）陽極／電荷注入層／正孔輸送層／発光層／電子輸送層／陰極
ｏ）陽極／正孔輸送層／発光層／電子輸送層／電荷注入層／陰極
ｐ）陽極／電荷注入層／正孔輸送層／発光層／電子輸送層／電荷注入層／陰極
【０３１２】
これらの構造の各々について、発光層と陽極との間に、発光層に隣接して正孔輸送層を設ける構造も例示される。
【０３１３】
電荷注入層としては、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層等が挙げられる。
【０３１４】
電荷注入層が導電性高分子を含む層の場合、導電性高分子の電気伝導度は、１×１０−５〜１×１０３Ｓ／ｃｍであることが好ましく、発光画素間のリーク電流を小さくするためには、１×１０−５〜１×１０２Ｓ／ｃｍがより好ましく、１×１０−５〜１×１０１Ｓ／ｃｍがさらに好ましい。通常、導電性高分子の電気伝導度をこのような範囲とするために、導電性高分子に適量のイオンをドープする。
【０３１５】
ドープするイオンの種類は、正孔注入層であればアニオン、電子注入層であればカチオンである。アニオンとしては、ポリスチレンスルホン酸イオン、アルキルベンゼンスルホン酸イオン、樟脳スルホン酸イオン等が例示され、カチオンとしては、リチウムイオン、ナトリウムイオン、カリウムイオン、テトラブチルアンモニウムイオンが例示される。
【０３１６】
電荷注入層に用いる材料としては、電極や隣接する層の材料との関係で選択すればよく、ポリアニリンおよびその誘導体、ポリチオフェンおよびその誘導体、ポリピロールおよびその誘導体、ポリフェニレンビニレンおよびその誘導体、ポリチエニレンビニレンおよびその誘導体、ポリキノリンおよびその誘導体、ポリキノキサリンおよびその誘導体、芳香族アミン構造を主鎖または側鎖に含む重合体等の導電性高分子、金属フタロシアニン（銅フタロシアニン等）、カーボンが例示される。
【０３１７】
絶縁層の材料としては、金属フッ化物、金属酸化物、有機絶縁材料等が挙げられる。絶縁層を設けた発光素子としては、陰極に隣接して絶縁層を設けた発光素子、陽極に隣接して絶縁層を設けた発光素子が挙げられる。
【０３１８】
このような発光素子の構造としては、以下のｑ）〜ａｂ）の構造が挙げられる。
ｑ）陽極／絶縁層／発光層／陰極
ｒ）陽極／発光層／絶縁層／陰極
ｓ）陽極／絶縁層／発光層／絶縁層／陰極
ｔ）陽極／絶縁層／正孔輸送層／発光層／陰極
ｕ）陽極／正孔輸送層／発光層／絶縁層／陰極
ｖ）陽極／絶縁層／正孔輸送層／発光層／絶縁層／陰極
ｗ）陽極／絶縁層／発光層／電子輸送層／陰極
ｘ）陽極／発光層／電子輸送層／絶縁層／陰極
ｙ）陽極／絶縁層／発光層／電子輸送層／絶縁層／陰極
ｚ）陽極／絶縁層／正孔輸送層／発光層／電子輸送層／陰極
ａａ）陽極／正孔輸送層／発光層／電子輸送層／絶縁層／陰極
ａｂ）陽極／絶縁層／正孔輸送層／発光層／電子輸送層／絶縁層／陰極
【０３１９】
これらの構造の各々について、発光層と陽極との間に、発光層に隣接して正孔輸送層を設ける構造も例示される。
【０３２０】
本発明の発光素子を形成する支持基板は、電極を形成し、有機層を形成する際に化学的に変化しないものであればよく、ガラス、プラスチック、高分子フィルム、シリコン等の材料からなるものが例示される。不透明な基板の場合には、反対の電極が透明または半透明であることが好ましい。
【０３２１】
本発明の発光素子が有する陽極および陰極の少なくとも一方は、通常、透明または半透明であるが、陽極側が透明または半透明であることが好ましい。
【０３２２】
陽極の材料としては、導電性の金属酸化物膜、半透明の金属薄膜等が挙げられ、具体的には、酸化インジウム、酸化亜鉛、酸化スズ、および、それらの複合体であるインジウム・スズ・オキサイド（ＩＴＯ）、インジウム・亜鉛・オキサイド等からなる導電性化合物を用いて作製された膜、ＮＥＳＡ、金、白金、銀、銅等が用いられ、ＩＴＯ、インジウム・亜鉛・オキサイド、酸化スズが好ましい。作製方法としては、真空蒸着法、スパッタリング法、イオンプレーティング法、メッキ法等が挙げられる。陽極として、ポリアニリンおよびその誘導体、ポリチオフェンおよびその誘導体等の有機の透明導電膜を用いてもよい。陽極を２層以上の積層構造としてもよい。
【０３２３】
陽極の厚さは、光の透過性と電気伝導度とを考慮して選択することができるが、例えば、１０ｎｍ〜１０μｍであり、好ましくは２０ｎｍ〜１μｍであり、より好ましくは３０〜５００ｎｍである。
【０３２４】
陽極上に、電荷注入を容易にするために、フタロシアニン誘導体、導電性高分子、カーボン等からなる層；金属酸化物、金属フッ化物、有機絶縁材料等からなる絶縁層を設けてもよい。
【０３２５】
陰極の材料としては、仕事関数の小さい材料が好ましく、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、またはそれらのうち２種以上の合金、またはそれらのうち１種以上と、金、銀、白金、銅、マンガン、チタン、コバルト、ニッケル、タングステン、錫のうち１種以上との合金、並びにグラファイトおよびグラファイト層間化合物等が用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。陰極を２層以上の積層構造としてもよい。
【０３２６】
陰極の厚さは、電気伝導度や耐久性を考慮して調整すればよく、通常、１０ｎｍ〜１０μｍであり、好ましくは２０ｎｍ〜１μｍであり、より好ましくは５０〜５００ｎｍである。
【０３２７】
陰極の形成方法としては、真空蒸着法、スパッタリング法、または、金属薄膜を熱圧着するラミネート法等が用いられる。また、陰極と有機層との間に、導電性高分子からなる層、または金属酸化物、金属フッ化物、有機絶縁材料等からなる平均の厚さが２ｎｍ以下の層を設けてもよく、陰極形成後、発光素子を保護する保護層を装着していてもよい。発光素子を長期安定的に用いるためには、素子を外部から保護するための保護層および／または保護カバーを装着することが好ましい。
【０３２８】
保護層としては、高分子量の化合物、金属酸化物、金属フッ化物、金属ホウ化物等を用いることができる。保護カバーとしては、金属板、ガラス板、表面に低透水率処理を施したプラスチック板等を用いることができ、保護カバーを熱硬化樹脂や光硬化樹脂で発光素子基板と貼り合わせて密閉する方法が好適に用いられる。スペーサーを用いて空間を維持すれば、発光素子の損傷を防ぐことが容易である。空間に窒素ガスやアルゴンガスのような不活性ガスを封入すれば、陰極の酸化を防止することができ、さらに酸化バリウム等の乾燥剤を空間内に設置することにより、発光素子の製造工程で吸着した水分または硬化樹脂を通り抜けて浸入する微量の水分が素子に損傷を与えるのを抑制することが容易となる。これらのうち、１種以上の方策を採ることが好ましい。
【０３２９】
図１は、第１実施形態に係る発光素子（上記（ｐ）の構成を有する発光素子）の模式断面図である。図１に示す発光素子１００は、基板１０と、該基板１０上に形成された陽極１１、正孔注入層１２、正孔輸送層１３、発光層１４、電子輸送層１５、電子注入層１６および陰極１７と、を有している。陽極１１は、基板１０と接するように基板１０上に設けられており、陽極１１の基板１０とは反対側には、正孔注入層１２、正孔輸送層１３、発光層１４、電子輸送層１５、電子注入層１６および陰極１７が、この順で積層されている。正孔輸送層１３には、本実施形態の高分子化合物が含まれる。
【０３３０】
図２は、第２実施形態に係る発光素子（上記（ｈ）の構成を有する発光素子）の模式断面図である。図２に示す発光素子１１０は、基板１０と、該基板１０上に形成された陽極１１、正孔注入層１２、正孔輸送層１３、発光層１４および陰極１７と、を有している。陽極１１は、基板と接するように基板１０上に設けられており、陽極１１の基板１０と反対側には、正孔注入層１２、正孔輸送層１３、発光層１４および陰極１７が、この順で積層されている。正孔輸送層１３には、本実施形態の高分子化合物が含まれる。
【０３３１】
本実施形態の高分子化合物を含有する発光素子は、曲面状光源、平面状光源等の面状光源（例えば、照明）；セグメント表示装置、ドットマトリックス表示装置（例えば、ドットマトリックスのフラットディスプレイ）、液晶表示装置（例えば、液晶表示装置、液晶ディスプレイのバックライト）等の表示装置等に有用である。また、本実施形態の高分子化合物は、これらの作製に用いられる材料として好適である以外にも、レーザー用色素、有機太陽電池用材料、有機トランジスタ用の有機半導体、導電性薄膜、有機半導体薄膜等の伝導性薄膜用材料、蛍光を発する発光性薄膜材料、高分子電界効果トランジスタの材料等としても有用である。
【０３３２】
本実施形態の発光素子を用いて面状の発光を得るためには、面状の陽極と陰極が重なり合うように配置すればよい。また、パターン状の発光を得るためには、上記面状の発光素子の表面にパターン状の窓を設けたマスクを設置する方法、陽極もしくは陰極のいずれか一方、または両方の電極をパターン状に形成する方法がある。これらのいずれかの方法でパターンを形成し、いくつかの電極を独立にＯＮ／ＯＦＦできるように配置することにより、数字や文字、簡単な記号等を表示できるセグメント表示装置が得られる。
【０３３３】
さらに、ドットマトリックス表示装置とするためには、陽極と陰極をともにストライプ状に形成して直交するように配置すればよい。複数の種類の発光色の異なる高分子化合物を塗り分ける方法や、カラーフィルターまたは蛍光変換フィルターを用いる方法により、部分カラー表示、マルチカラー表示が可能となる。ドットマトリックス表示装置は、パッシブ駆動も可能であるし、ＴＦＴ等と組み合わせてアクティブ駆動してもよい。これらの表示装置は、コンピュータ、テレビ、携帯端末、携帯電話、カーナビゲーション、ビデオカメラのビューファインダー等の表示装置として用いることができる。
【０３３４】
図３は、本実施形態に係る面状光源の模式断面図の一例である。図３に示す面状光源２００は、基板２０と、陽極２１と、正孔注入層２２と、発光層２３と、陰極２４と、保護層２５と、から構成されている。陽極２１は、基板２０と接するように基板２０上に設けられており、陽極２１の基板２０と反対側には、正孔注入層２２、発光層２３および陰極２４がこの順で積層されている。保護層２５は、基板２０上に形成された陽極２１、電荷注入層２２、発光層２３および陰極２４を全て覆うように、かつ、端部で基板２０と接するように、形成されている。発光層２３には、上記高分子化合物が含まれる。
【０３３５】
図３に示した面状光源２００は、発光層２３以外の発光層をさらに複数有する構成とし、それぞれの発光層に赤色発光材料、青色発光材料および緑色発光材料を用い、それぞれの発光層の駆動を制御することで、カラー表示装置とすることができる。
【実施例】
【０３３６】
以下、実施例により本発明をより詳細に説明するが、本発明は実施例に限定されるものではない。
【０３３７】
高分子化合物のポリスチレン換算の数平均分子量および重量平均分子量は、ゲルパーミエーションクロマトグラフィー（ＧＰＣ）（島津製作所製、商品名：ＬＣ−１０Ａｖｐ）を用いて以下の測定条件により求めた。測定する高分子化合物を、約０．０５重量％の濃度になるようにテトラヒドロフランに溶解させ、ＧＰＣに１０μＬ注入した。ＧＰＣの移動相としてテトラヒドロフランを用い、２．０ｍＬ／分の流速で流した。カラムとして、ＰＬｇｅｌ  ＭＩＸＥＤ−Ｂ（ポリマーラボラトリーズ製）を用いた。検出器には示差屈折率検出器（島津製作所製、商品名：ＲＩＤ−１０Ａ）を用いた。
【０３３８】
ＮＭＲの測定は、測定試料５〜２０ｍｇを約０．５ｍＬの有機溶媒に溶解させて、ＮＭＲ（バリアン（Ｖａｒｉａｎ，Ｉｎｃ．）製、商品名：ＩＮＯＶＡ３００）を用いて行った。
【０３３９】
ＬＣ−ＭＳの測定は、以下の方法で行った。測定試料を１〜１０ｍｇ／ｍＬの濃度になるように適切な有機溶媒（クロロホルム、テトラヒドロフラン、酢酸エチル、トルエン等）に溶解させて、ＬＣ−ＭＳ（アジレント・テクノロジー製、商品名：１１００ＬＣＭＳＤ）にて測定し、解析した。ＬＣ−ＭＳの移動相には、イオン交換水、アセトニトリル、テトラヒドロフランまたはそれらの混合液を用い、必要に応じて酢酸を添加した。カラムは、Ｌ−ｃｏｌｕｍｎ  ２  ＯＤＳ（３μｍ）（化学物質評価研究機構製、内径：４．６ｍｍ、長さ：２５０ｍｍ、粒子径３μｍ）を用いた。
【０３４０】
化合物ＭＴ１および化合物ＭＴ２は、それぞれ、Ａｌｄｒｉｃｈ社およびＢｏｒｏｎ  Ｍｏｌｅｃｕｌａｒ社から購入した。
【０３４１】
【化６６】
0005970952.tif 000068
【０３４２】
＜合成例１：化合物ＭＢ１の合成＞
化合物ＭＢ１は、特開２０１０―１８９６２０号公報に記載の方法に従って合成した。
【０３４３】
【化６７】
0005970952.tif 000069
【０３４４】
＜合成例２：化合物ＭＢ２の合成＞
化合物ＭＢ２は、ＷＯ０２／０４５１８４に記載の方法に従って合成した。
【０３４５】
【化６８】
0005970952.tif 000070
【０３４６】
＜合成例３：化合物ＭＢ３の合成＞
化合物ＭＢ３は、特開２０１０―１８９６３０号公報に記載の方法に従って合成した。
【０３４７】
【化６９】
0005970952.tif 000071
【０３４８】
＜合成例４：化合物ＭＢ４の合成＞
化合物ＭＢ４は、ＷＯ２００２／０４５１８４に記載の方法に従って合成した。
【０３４９】
【化７０】
0005970952.tif 000072
【０３５０】
＜合成例５：化合物ＭＢ５の合成＞
化合物ＭＢ５は、ＷＯ２０１１／０４９２４１に記載の方法に従って合成した。
【０３５１】
【化７１】
0005970952.tif 000073
【０３５２】
＜合成例６：化合物ＭＢ６の合成＞
化合物ＭＢ６は、ＷＯ２００２／０４５１８４に記載の方法に従って合成した。
【０３５３】
【化７２】
0005970952.tif 000074
【０３５４】
＜合成例７：配位子ＭＬ１の合成＞
化合物ＭＬ１は、特開２００５―９９４８１号公報に記載の方法に従って合成した。
【０３５５】
【化７３】
0005970952.tif 000075
【０３５６】
＜合成例８：金属錯体ＭＥ１の合成＞
【０３５７】
【化７４】
0005970952.tif 000076
【０３５８】
反応容器に、配位子ＭＬ１（２０．００ｇ、７４．７９ｍｍｏｌ）および塩化イリジウム三水和物（１１．９３ｇ、３３．８３ｍｍｏｌ）を量り取り、反応容器内の気体をアルゴンガスで置換した。次いで、２−エトキシエタノール(１８０ｍＬ)および水(６０ｍＬ)を加え、反応容器内をアルゴンガス気流下とした後、１０１〜１０２℃で２０時間還流した。放冷後、得られた混合物をろ別し、残渣を水（４００ｍＬ）、メタノール（２００ｍＬ）、ヘキサン（２００ｍＬ）の順で洗浄し、その後乾燥させることにより、金属錯体ＭＥ１−１（２２．４９ｇ）を得た。
【０３５９】
反応容器に、金属錯体ＭＥ１−１（２２．４９ｇ、１４．７９ｍｍｏｌ）および配位子ＭＬ１（１９．７７ｇ、７３．９５ｍｍｏｌ）を量り取り、反応容器内の気体をアルゴンガスで置換した。次いで、ジグライム（１２８ｍＬ）およびトリフルオロメタンスルホン酸銀（７．６０ｇ、２９．５８ｍｍｏｌ）を加え、反応容器内をアルゴンガス気流下とした後、１４８〜１５０℃で５時間撹拌した。その後、トリフルオロメタンスルホン酸銀（７．６０ｇ、２９．５８ｍｍｏｌ）を追加し、更に１２時間攪拌した。放冷後、得られた反応混合物に水（６００ｍＬ）を加え、生じた沈澱をろ別した。ろ別した沈澱をトルエン（５００ｍＬ）に溶解させ、ろ過した。得られたろ液を硫酸マグネシウムで乾燥させた後、ろ過、濃縮することで溶媒を留去した。得られた残渣をヘキサンとトルエンからなる混合溶媒（ヘキサン／トルエン＝３／１（体積基準））に溶解させ、シリカゲルカラムクロマトグラフィーで精製し、溶媒を留去した。得られた残渣をメタノール（２００ｍＬ）で洗浄し、その後乾燥させた。得られた固体を、トルエンとアセトニトリルからなる混合溶媒（トルエン／アセトニトリル＝１．０／４．８（体積基準））を用いて結晶化させ、得られた結晶をろ別した。得られた固体をメタノールで洗浄し、その後乾燥させることにより、金属錯体ＭＥ１（１４．３０ｇ、１４．４２ｍｍｏｌ）を得た。
【０３６０】
ＬＣ−ＭＳ(ＡＰＣＩ，  ｐｏｓｉｔｉｖｅ) ｍ／ｚ : ９９２([Ｍ＋Ｈ]＋)
１Ｈ  ＮＭＲ（３００ＭＨｚ，ＣＤＣｌ３）；δ（ｐｐｍ）＝０．８８(ｍ，９Ｈ)、  １．２２(ｍ，３０Ｈ)、  １．４４(ｍ，６Ｈ)、  ２．３５(ｔ，Ｊ＝７．５Ｈｚ，６Ｈ)、  ６．６９(ｍ，６Ｈ)、  ６．７８(ｔ，Ｊ＝６．０Ｈｚ，３Ｈ)、  ７．４７(ｍ，９Ｈ)、  ７．７７(ｄ，Ｊ＝６．０Ｈｚ，３Ｈ)．
【０３６１】
＜合成例９：高分子化合物ＨＴ１の合成＞
高分子化合物ＨＴ１は、ＷＯ２０１１／０４９２４１に記載の方法に従って合成した。高分子化合物ＨＴ１のポリスチレン換算の数平均分子量および重量平均分子量は、それぞれ、Ｍｎ＝８．９×１０４およびＭｗ＝４．２×１０5であった。
【０３６２】
【化７５】
0005970952.tif 000077
【０３６３】
＜実施例１：高分子化合物ＰＭ１−１の合成＞
反応容器内を不活性ガス雰囲気とした後、化合物ＭＢ１（１．４６５２ｇ、２．９４ｍｍｏｌ）、化合物ＭＢ２（１．３１６３ｇ、２．４０ｍｍｏｌ）、化合物ＭＢ３（０．３８１３ｇ、０．６０ｍｍｏｌ）およびトルエン（４０ｍＬ）を混合し、約８０℃に加熱した。次いで、酢酸パラジウム（０．７４ｍｇ）、トリス（２−メトキシフェニル）ホスフィン（４．２３ｍｇ）および２０重量％テトラエチルアンモニウムヒドロキシド水溶液（１０．６ｇ）を加えた後、オイルバスで更に加熱しながら、１１０℃の還流下において６時間攪拌した。その後、化合物ＭＴ１（７６．２ｍｇ）、酢酸パラジウム（０．７１ｍｇ）、トリス（２−メトキシフェニル）ホスフィン（４．２３ｍｇ）および２０重量％テトラエチルアンモニウムヒドロキシド水溶液（１０．６ｇ）を加え、１１０℃の還流下で１７時間攪拌した。その後、５重量％Ｎ，Ｎ−ジエチルジチオカルバミド酸ナトリウム水溶液（１６．９ｇ）を加え、約８５℃で２時間攪拌した。冷却後、得られた有機層を、３．６重量％塩酸で２回、２．５重量％アンモニア水溶液で２回、イオン交換水で４回の順番で洗浄した。得られた有機層をメタノールに滴下することで生じた沈殿を濾取し、乾燥して固体を得た。得られた固体をトルエンに溶解させ、あらかじめトルエンを通液したシリカゲル／アルミナカラムに通液させた。得られた溶液をメタノールに滴下することで生じた沈殿をろ取した後、乾燥して、高分子化合物ＰＭ１−１を得た（１．７６ｇ）。
高分子化合物ＰＭ１−１のポリスチレン換算の数平均分子量および重量平均分子量は、それぞれ、Ｍｎ＝４．８２×１０４およびＭｗ＝１．２７×１０５であった。
【０３６４】
高分子化合物ＰＭ１−１の合成時の仕込みモノマーの比率、および、高分子化合物ＰＭ１−１の数平均分子量から、高分子化合物ＰＭ１−１の構造は、下記式（ＰＭ１−１）と推定される。
【０３６５】
【化７６】
0005970952.tif 000078
【０３６６】
上記式（ＰＭ１−１）より、高分子化合物ＰＭ１−１のＴＤは、１となる。また、高分子化合物ＰＭ１−１の重合度は７４．１０であるため、高分子化合物ＰＭ１−１のＢＤは０となり、ＰＤは０．００２となる。
【０３６７】
＜比較例１：高分子化合物ＰＭ１−２の合成＞
反応容器内を不活性ガス雰囲気とした後、化合物ＭＢ１（１．４６５２ｇ、２．９４ｍｍｏｌ）、化合物ＭＢ２（１．３１６３ｇ、２．４０ｍｍｏｌ）、化合物ＭＢ３（０．３８１３ｇ、０．６０ｍｍｏｌ）およびトルエン（４０ｍＬ）を混合し、約８０℃に加熱した。次いで、酢酸パラジウム（０．７３ｍｇ）、トリス（２−メトキシフェニル）ホスフィン（４．２２ｍｇ）および２０重量％テトラエチルアンモニウムヒドロキシド水溶液（１０．６ｇ）を加えた後、オイルバスで更に加熱しながら、１１０℃の還流下において６時間攪拌した。その後、フェニルボロン酸（７３．２ｍｇ）、酢酸パラジウム（０．７１ｍｇ）、トリス（２−メトキシフェニル）ホスフィン（４．２４ｍｇ）および２０重量％テトラエチルアンモニウムヒドロキシド水溶液（１０．６ｇ）を加え、１１０℃の還流下において１７時間攪拌した。その後、５重量％Ｎ，Ｎ−ジエチルジチオカルバミド酸ナトリウム水溶液（１６．９ｇ）を加え、約８５℃で２時間攪拌した。冷却後、得られた有機層を、３．６重量％塩酸で２回、２．５重量％アンモニア水溶液で２回、イオン交換水で４回の順番で洗浄した。得られた有機層をメタノールに滴下することで生じた沈殿を濾取し、乾燥して固体を得た。得られた固体をトルエンに溶解させ、あらかじめトルエンを通液したシリカゲル／アルミナカラムにトルエン溶液を通液させた。得られた溶液をメタノールに滴下することで生じた沈殿を濾取した後、乾燥して、高分子化合物ＰＭ１−２を得た（２．４６ｇ）。
高分子化合物ＰＭ１−２のポリスチレン換算の数平均分子量および重量平均分子量は、それぞれ、Ｍｎ＝５．１１×１０４およびＭｗ＝１．３４×１０５であった。
【０３６８】
高分子化合物ＰＭ１−２の合成時の仕込みモノマーの比率、および、高分子化合物ＰＭ１−２の数平均分子量から、高分子化合物ＰＭ１−２の構造は、下記式（ＰＭ１−２）と推定される。
【０３６９】
【化７７】
0005970952.tif 000079
【０３７０】
上記式（ＰＭ１−２）より、高分子化合物ＰＭ１−２のＴＤは、０となる。また、高分子化合物ＰＭ１−２の重合度は７８．５６であるため、高分子化合物ＰＭ１−２のＢＤは０となり、ＰＤは０となる。
【０３７１】
＜実施例２：液状組成物ＰＭ１−１Ａの製造＞
クロロベンゼン溶媒中に、高分子化合物ＰＭ１−１を１．０重量％の濃度で溶解させ、液状組成物ＰＭ１−１Ａを調製した。
【０３７２】
＜比較例２：液状組成物ＰＭ１−２Ａの製造＞
クロロベンゼン溶媒中に、高分子化合物ＰＭ１−２を１．０重量％の濃度で溶解させ、液状組成物ＰＭ１−２Ａを調製した。
【０３７３】
＜実施例３：液状組成物ＰＭ１−１Ｂの製造＞
液状組成物ＰＭ１−１Ａと、クロロベンゼン溶媒中に１．０重量％の濃度で溶解させた金属錯体ＭＥ１の溶液と、を重量比で、高分子化合物ＰＭ１−１：金属錯体ＭＥ１＝７０：３０となるように混合して、液状組成物ＰＭ１−１Ｂを調製した。
【０３７４】
＜比較例３：液状組成物ＰＭ１−２Ｂの製造＞
液状組成物ＰＭ１−２Ａと、クロロベンゼン溶媒中に１．０重量％の濃度で溶解させた金属錯体ＭＥ１の溶液と、を重量比で、高分子化合物ＰＭ１−２：金属錯体ＭＥ１＝７０：３０となるように混合して、液状組成物ＰＭ１−２Ｂを調製した。
【０３７５】
＜実施例４：発光素子１−１Ａの製造と評価＞
スパッタ法により４５ｎｍの厚みでＩＴＯ膜を成膜したガラス基板に、ポリチオフェン・スルホン酸系の正孔注入剤であるＡＱ−１２００（Ｐｌｅｘｔｒｏｎｉｃｓ社製）をスピンコート法により５０ｎｍの厚みで成膜し、大気雰囲気下において、ホットプレート上で１７０℃、１５分間加熱し、正孔注入層を形成した。
【０３７６】
上記の正孔注入層上に、キシレン溶媒中に０．７重量％の濃度で溶解させた高分子化合物ＨＴ１の溶液をスピンコート法により２０ｎｍの厚みで成膜した。その後、窒素ガス雰囲気下において、ホットプレート上で１８０℃、６０分間加熱し、正孔輸送層を形成した。
【０３７７】
上記の正孔輸送層上に、液状組成物ＰＭ１−１Ａをスピンコート法により８０ｎｍの厚みで成膜した。その後、窒素ガス雰囲気下において、ホットプレート上で１３０℃、１０分間加熱し、発光層を形成した。
【０３７８】
上記の発光層上に、陰極としてフッ化ナトリウムを約５ｎｍ、次いでアルミニウムを約１２０ｎｍ蒸着して、発光素子１−１Ａを作製した。なお、真空度が、１×１０−４Ｐａ以下に到達した後に金属の蒸着を開始した。
【０３７９】
発光素子１−１Ａに電圧を印加したところ、この素子から主に高分子化合物ＰＭ１−１に由来する４９５ｎｍにピークを有するＥＬ発光が得られた。
【０３８０】
発光素子１−１Ａを、初期輝度が２００ｃｄ／ｍ２となるように電流値を設定後、定電流で駆動させ、輝度半減寿命評価を行った。その結果を表１に示す。
【０３８１】
＜比較例４：発光素子１−２Ａの製造と評価＞
実施例４における液状組成物ＰＭ１−１Ａに代えて、液状組成物ＰＭ１−２Ａを用いたこと以外は、実施例４と同様にして、発光素子１−２Ａを作製した。
【０３８２】
発光素子１−２Ａに電圧を印加したところ、この素子から主に高分子化合物ＰＭ１−２に由来する４９５ｎｍにピークを有するＥＬ発光が得られた。
【０３８３】
発光素子１−２Ａを、初期輝度が２００ｃｄ／ｍ２となるように電流値を設定後、定電流で駆動させ、輝度半減寿命評価を行った。その結果を表１に示す。
【０３８４】
【表１】
0005970952.tif 000080
【０３８５】
上記表１中、「相対輝度半減寿命Ａ」とは、下記式（α−１）で表される。
【０３８６】
（相対輝度半減寿命Ａ）＝（実施例４の輝度半減寿命時間）／（比較例４の輝度半減寿命時間）    （α−１）
【０３８７】
＜実施例５：発光素子１−１Ｂの製造と評価＞
実施例４における液状組成物ＰＭ１−１Ａに代えて、液状組成物ＰＭ１−１Ｂを用いたこと以外は、実施例４と同様にして、発光素子１−１Ｂを作製した。
【０３８８】
発光素子１−１Ｂに電圧を印加したところ、この素子から主に金属錯体ＭＥ１に由来する５１０ｎｍにピークを有するＥＬ発光が得られた。
【０３８９】
発光素子１−１Ｂを、初期輝度が２０００ｃｄ／ｍ２となるように電流値を設定後、定電流で駆動させ、輝度半減寿命評価を行った。その結果を表２に示す。
【０３９０】
＜比較例５：発光素子１−２Ｂの製造と評価＞
実施例４における液状組成物ＰＭ１−１Ａに代えて、液状組成物ＰＭ１−２Ｂを用いたこと以外は、実施例４と同様にして、発光素子１−２Ｂを作製した。
【０３９１】
発光素子１−２Ｂに電圧を印加したところ、この素子から主に金属錯体ＭＥ１に由来する５１０ｎｍにピークを有するＥＬ発光が得られた。
【０３９２】
発光素子１−２Ｂを、初期輝度が２０００ｃｄ／ｍ２となるように電流値を設定後、定電流で駆動させ、輝度半減寿命評価を行った。その結果を表２に示す。
【０３９３】
【表２】
0005970952.tif 000081
【０３９４】
上記表２中、「相対輝度半減寿命Ｂ」とは、下記式（α−２）で表される。
【０３９５】
（相対輝度半減寿命Ｂ）＝（実施例５の輝度半減寿命時間）／（比較例５の輝度半減寿命時間）    （α−２）
【符号の説明】
【０３９６】
１０…基板、１１…陽極、１２…正孔注入層、１３…正孔輸送層、１４…発光層、１５…電子輸送層、１６…電子注入層、１７…陰極、２０…基板、２１…陽極、２２…正孔注入層、２３…発光層、２４…陰極、２５…保護層、１００…発光素子、１１０…発光素子、２００…面状光源。
【図１】
0005970952.tif 000085
【図２】
0005970952.tif 000086
【図３】
0005970952.tif 000087